(57)【要約】  感活性光線性又は感放射線性樹脂組成物を基板上に塗布して感活性光線性又は感放射線性膜を形成する工程、前記感活性光線性又は感放射線性膜を露光する工程、及び、アルカリ現像液を用いて露光後の前記感活性光線性又は感放射線性膜を現像する工程を含むパターン形成方法において、前記感活性光線性又は感放射線性樹脂組成物が、（Ａ）下記一般式（Ｉ）で表される繰り返し単位を含む高分子化合物を含有し、前記アルカリ現像液中のアルカリ成分の濃度が１．２５質量％〜２．２質量％である、パターン形成方法。【化１】2015178375.tif 000066
2015178375.tif 000002
【特許請求の範囲】
【請求項１】
−感活性光線性又は感放射線性樹脂組成物を基板上に塗布して感活性光線性又は感放射線性膜を形成する工程、
−前記感活性光線性又は感放射線性膜を露光する工程、及び
−アルカリ現像液を用いて露光後の前記感活性光線性又は感放射線性膜を現像する工程を含むパターン形成方法において、
前記感活性光線性又は感放射線性樹脂組成物が、（Ａ）下記一般式（Ｉ）で表される繰り返し単位を含む高分子化合物を含有し、
前記アルカリ現像液中のアルカリ成分の濃度が１．２５質量％〜２．２質量％である、パターン形成方法。
【化１】
2015178375.tif 000063
一般式（Ｉ）中、Ｒ０１、Ｒ０２及びＲ０３は、各々独立に、水素原子、アルキル基、シクロアルキル基、ハロゲン原子、シアノ基又はアルコキシカルボニル基を表す。Ｒ０３はＡｒ１と結合して環を形成していてもよく、その場合のＲ０３はアルキレン基を表わす。
Ａｒ１は、（ｎ＋１）価の芳香環基を表し、Ｒ０３と結合して環を形成する場合には（ｎ＋２）価の芳香環基を表す。
ｎ個のＹは、各々独立に、水素原子又は酸の作用により脱離する基を表す。但し、Ｙの少なくとも１つは、酸の作用により脱離する基を表す。
ｎは、１〜５の整数を表す。
【請求項２】
前記アルカリ現像液が、テトラメチルアンモニウムハイドロキシドを含む水溶液である、請求項１に記載のパターン形成方法。
【請求項３】
前記アルカリ現像液がアルコール類を含有する、請求項２に記載のパターン形成方法。
【請求項４】
前記アルカリ現像液が界面活性剤を含有する、請求項２に記載のパターン形成方法。
【請求項５】
前記露光工程における露光が、電子線又はＥＵＶ光により行われる、請求項２に記載のパターン形成方法。
【請求項６】
一般式（Ｉ）において、少なくとも１つのＹが下記一般式（ＩＩ）で表される基である、請求項２に記載のパターン形成方法。
【化２】
2015178375.tif 000064
式中、Ｌ１及びＬ２は、各々独立に、水素原子、アルキル基、シクロアルキル基、アリール基又はアラルキル基を表す。  
Ｍは、単結合又は２価の連結基を表す。  
Ｑは、アルキル基、シクロアルキル基、アリール基、アミノ基、アンモニウム基、メルカプト基、シアノ基又はアルデヒド基を表す。前記シクロアルキル基及び前記アリール基は、ヘテロ原子を含んでいてもよい。  
Ｑ、Ｍ、Ｌ１の少なくとも２つが互いに結合して環を形成していてもよい。
【請求項７】
一般式（ＩＩ）中のＬ１及びＬ２の少なくとも一方は、式中の炭素原子に隣接する原子が３級又は４級炭素原子である、請求項６に記載のパターン形成方法。
【請求項８】
一般式（Ｉ）において、少なくとも１つのＹが下記一般式（ＩＩＩ）で表される基である、請求項２に記載のパターン形成方法。
【化３】
2015178375.tif 000065
式中、Ｌ３、Ｌ４及びＬ５は、各々独立に、水素原子、アルキル基、シクロアルキル基、アリール基又はアラルキル基を表す。但し、Ｌ３、Ｌ４及びＬ５のすべてが水素原子であることはない。前記シクロアルキル及び前記アリール基は、ヘテロ原子を含んでいてもよい。Ｌ３、Ｌ４及びＬ５の少なくとも２つが互いに結合して環を形成していてもよい。
【請求項９】
前記感活性光線性又は感放射線性樹脂組成物が、更に、（Ｂ）活性光線又は放射線の照射により酸を発生する化合物を含有する、請求項２に記載のパターン形成方法。
【請求項１０】
請求項９に記載のパターン形成方法により形成されたパターン。
【請求項１１】
請求項９に記載のパターン形成方法に使用される感活性光線性又は感放射線性樹脂組成物。
【請求項１２】
請求項１１に記載の感活性光線性又は感放射線性樹脂組成物を用いて形成された感活性光線性又は感放射線性膜。
【請求項１３】
請求項１２に記載の感活性光線性又は感放射線性膜を備えたマスクブランクス。
【請求項１４】
請求項９に記載のパターン形成方法を含む、フォトマスクの製造方法。
【請求項１５】
請求項１４に記載のフォトマスクの製造方法により製造されたフォトマスク。
【請求項１６】
請求項９に記載のパターン形成方法を含む、ナノインプリント用モールドの製造方法。
【請求項１７】
請求項１６に記載のナノインプリント用モールドの製造方法により製造されたナノインプリント用モールド。
【発明の詳細な説明】
【技術分野】
【０００１】
本発明は、超ＬＳＩや高容量マイクロチップの製造などの超マイクロリソグラフィプロセスやその他のフォトファブリケーションプロセスに好適に用いられる、電子線（ＥＢ）や極紫外線（ＥＵＶ）などを使用して高精細化したパターンを形成し得るパターン形成方法、パターン、感活性光線性又は感放射線性樹脂組成物、感活性光線性又は感放射線性膜、及び感活性光線性又は感放射線性膜を備えたマスクブランクスに関する。【０００２】
また本発明のパターン形成方法は、フォトマスクの製造方法やナノインプリント用モールドの製造方法にも好適に適用できる。本発明は、フォトマスクの製造方法、フォトマスク、ナノインプリント用モールドの製造方法、及びナノインプリント用モールドにも関する。
【背景技術】
【０００３】
レジスト組成物を用いた微細加工では、集積回路の高集積化に伴って、近年では、超微細な（例えば、線幅２５ｎｍ以下の１：１のラインアンドスペース）パターン形成が求められている。【０００４】
そのため、露光波長もｇ線からｉ線に、更にエキシマレーザー光にというように短波長化の傾向が見られ、現在では、極紫外光（ＥＵＶ）や電子線を用いたリソグラフィー技術の開発が進んでいる。また、近年ではいわゆるインプリントプロセスに用いられるモールド作成用途などにも用いられている（例えば、特許文献１）。【０００５】
また、形成されるパターンの微細化に伴い、線幅の制御がより困難になり、ウェハ面内での線幅の均一性（Critical Dimension Uniformity；以下、ＣＤＵと略す）が悪化するという問題が発生している。この問題を防ぐために、レジストの改良が成されているが十分ではなく、集積回路作成時の歩留まりの悪化が懸念されている。加えて、線幅の微細化に伴い、露光量に対する線幅変動（露光余裕度とも言う、以下ＥＬ（Exposure Latitude）と略す）を抑制することが困難になり、改良が求められている。【０００６】
極紫外光（ＥＵＶ）や電子線を用いたリソグラフィー技術、またインプリント用モールド作製用途に用いられるレジスト組成物としては、例えば、フェノール性水酸基の水素原子をアセタール構造などの酸不安定性基で置換した樹脂を用いたものが、例えば特許文献２〜４に開示されている。【０００７】
ポジ型の化学増幅の画像形成方法において使用されるアルカリ現像液としては、２．３８質量％のテトラメチルアンモニウムハイドロキシド水溶液（以下ＴＭＡＨ水溶液と略す）が、事実上業界標準の現像液として用いられているが、上述したパターンの微細化に伴い、現像時のレジスト膜の膜減りによるラインエッジラフネス（Line Edge Roughness：ＬＥＲ）の悪化などが問題となっている。【０００８】
この問題を解決するため、例えば、ポジ型ノボラックレジストを現像する際に、０．１１５Ｎ〜０．１５Ｎのアルカリ現像液を用いてパターンを現像する方法（例えば、特許文献５）や、１．２質量％以下のＴＭＡＨ水溶液を用いてエステル型の酸分解性繰り返し単位を有する樹脂を含むレジスト組成物から形成されたレジスト膜を現像する方法（例えば、特許文献６）、及び０．５〜１．１質量％のＴＭＡＨ水溶液を用いてフェノール性水酸基の水素原子が酸脱離基で置換された繰り返し単位を有する樹脂を含むレジスト組成物から形成されたレジスト膜を現像する方法（例えば、特許文献７）などが提案されている。
【先行技術文献】
【特許文献】
【０００９】
【特許文献１】特開２００８−１６２１０１号公報
【特許文献２】特開２０００−２３９５３８号公報
【特許文献３】特開２００６−１４６２４２号公報
【特許文献４】国際公開第０５／０２３８８０号
【特許文献５】特開昭６３−２３２４３０号公報
【特許文献６】特開２０１０−１３４２４０号公報
【特許文献７】特開２０１３−４４８０９号公報
【発明の概要】
【発明が解決しようとする課題】
【００１０】
しかしながら、既存のレジスト組成物、現像液、リンス液等のいかなる組合せにおいても、超微細パターンの線幅均一性（ＣＤＵ）、露光余裕度（ＥＬ）、及び良好なラインエッジラフネス（ＬＥＲ）を満足できていないのが現状である。【００１１】
本発明の目的は、露光余裕度（ＥＬ）が広く、ラインエッジラフネス（ＬＥＲ）が小さく、線幅均一性（ＣＤＵ）が良好な、例えば線幅２５ｎｍ以下の超微細パターンを提供することが可能なパターン形成方法、パターン、感活性光線性又は感放射線性樹脂組成物、感活性光線性又は感放射線性膜、及び感活性光線性又は感放射線性膜を備えたマスクブランクスを提供することにある。【００１２】
また、本発明の目的は、上記パターン形成方法を含むフォトマスクの製造方法並びにナノインプリント用モールドの製造方法、フォトマスク及びナノインプリント用モールドを提供することにある。
【課題を解決するための手段】
【００１３】
本発明者らは鋭意検討した結果、特定の構造の高分子化合物を含む感活性光線性又は感放射線性樹脂組成物を用いて形成した感活性光線性又は感放射線性膜をパターン露光した後、特定のアルカリ成分濃度のアルカリ現像液を用いて現像することによって上記目的が達成されることを見出した。  
即ち、本発明は一態様において以下の通りである。【００１４】
［１］  −感活性光線性又は感放射線性樹脂組成物を基板上に塗布して感活性光線性又は感放射線性膜を形成する工程、
−上記感活性光線性又は感放射線性膜を露光する工程、及び
−アルカリ現像液を用いて露光後の上記感活性光線性又は感放射線性膜を現像する工程を含むパターン形成方法において、
上記感活性光線性又は感放射線性樹脂組成物が、（Ａ）下記一般式（Ｉ）で表される繰り返し単位を含む高分子化合物を含有し、
上記アルカリ現像液中のアルカリ成分の濃度が１．２５質量％〜２．２質量％である、パターン形成方法。
【化１】
2015178375.tif 000003
【００１５】
一般式（Ｉ）中、Ｒ０１、Ｒ０２及びＲ０３は、各々独立に、水素原子、アルキル基、シクロアルキル基、ハロゲン原子、シアノ基又はアルコキシカルボニル基を表す。Ｒ０３はＡｒ１と結合して環を形成していてもよく、その場合のＲ０３はアルキレン基を表わす。  
Ａｒ１は、（ｎ＋１）価の芳香環基を表し、Ｒ０３と結合して環を形成する場合には（ｎ＋２）価の芳香環基を表す。  
ｎ個のＹは、各々独立に、水素原子又は酸の作用により脱離する基を表す。但し、Ｙの少なくとも１つは、酸の作用により脱離する基を表す。  
ｎは、１〜５の整数を表す。【００１６】
［２］  上記アルカリ現像液が、テトラメチルアンモニウムハイドロキシドを含む水溶液である、［１］に記載のパターン形成方法。【００１７】
［３］  上記アルカリ現像液がアルコール類を含有する、［１］又は［２］に記載のパターン形成方法。【００１８】
［４］  上記アルカリ現像液が界面活性剤を含有する、［１］〜［３］のいずれか一項に記載のパターン形成方法。【００１９】
［５］  上記露光工程における露光が、電子線又はＥＵＶ光により行われる、［１］〜［４］のいずれか一項に記載のパターン形成方法。【００２０】
［６］  一般式（Ｉ）において、少なくとも１つのＹが下記一般式（ＩＩ）で表される基である、［１］〜［５］のいずれか一項に記載のパターン形成方法。
【化２】
2015178375.tif 000004
【００２１】
式中、Ｌ１及びＬ２は、各々独立に、水素原子、アルキル基、シクロアルキル基、アリール基又はアラルキル基を表す。  
Ｍは、単結合又は２価の連結基を表す。  
Ｑは、アルキル基、シクロアルキル基、アリール基、アミノ基、アンモニウム基、メルカプト基、シアノ基又はアルデヒド基を表す。上記シクロアルキル基及び上記アリール基は、ヘテロ原子を含んでいてもよい。  
Ｑ、Ｍ、Ｌ１の少なくとも２つが互いに結合して環を形成していてもよい。【００２２】
［７］  一般式（ＩＩ）中のＬ１及びＬ２の少なくとも一方は、式中の炭素原子に隣接する原子が３級又は４級炭素原子である、［６］に記載のパターン形成方法。【００２３】
［８］  一般式（Ｉ）において、少なくとも１つのＹが下記一般式（ＩＩＩ）で表される基である、［１］〜［７］のいずれか一項に記載のパターン形成方法。
【化３】
2015178375.tif 000005
【００２４】
式中、Ｌ３、Ｌ４及びＬ５は、各々独立に、水素原子、アルキル基、シクロアルキル基、アリール基又はアラルキル基を表す。但し、Ｌ３、Ｌ４及びＬ５のすべてが水素原子であることはない。上記シクロアルキル及び上記アリール基は、ヘテロ原子を含んでいてもよい。Ｌ３、Ｌ４及びＬ５の少なくとも２つが互いに結合して環を形成していてもよい。【００２５】
［９］  上記感活性光線性又は感放射線性樹脂組成物が、更に、（Ｂ）活性光線又は放射線の照射により酸を発生する化合物を含有する、［１］〜［８］のいずれか一項に記載のパターン形成方法。【００２６】
［１０］  ［１］〜［９］のいずれか一項に記載のパターン形成方法により形成されたパターン。【００２７】
［１１］  ［１］〜［９］のいずれか一項に記載のパターン形成方法に使用される感活性光線性又は感放射線性樹脂組成物。【００２８】
［１２］  ［１１］に記載の感活性光線性又は感放射線性樹脂組成物を用いて形成された感活性光線性又は感放射線性膜。【００２９】
［１３］  ［１２］に記載の感活性光線性又は感放射線性膜を備えたマスクブランクス。【００３０】
［１４］  ［１］〜［９］のいずれか一項に記載のパターン形成方法を含む、フォトマスクの製造方法。【００３１】
［１５］  ［１４］に記載のフォトマスクの製造方法により製造されたフォトマスク。【００３２】
［１６］  ［１］〜［９］のいずれか一項に記載のパターン形成方法を含む、ナノインプリント用モールドの製造方法。【００３３】
［１７］  ［１６］に記載のナノインプリント用モールドの製造方法により製造されたナノインプリント用モールド。
【発明の効果】
【００３４】
本発明によれば、ＥＬ、ＬＥＲ及びＣＤＵが総合的に良好で、現像性並びに生産性に優れた、例えば線幅２５ｎｍ以下の超微細パターンを形成することが可能なパターン形成方法、このパターン形成方法を含むフォトマスクの製造方法及びナノインプリント用モールドの製造方法を提供することができる。また、本発明によれば、上記パターン形成方法に好適に使用される感活性光線性又は感放射線性樹脂組成物、感活性光線性又は感放射線性膜、感活性光線性又は感放射線性膜を備えたマスクブランクスを提供することができる。
【発明を実施するための形態】
【００３５】
以下、本発明を実施するための形態について詳細に説明する。  
具体的には、本発明のレジストパターン形成方法、について詳細に説明する。  
なお、本明細書に於ける基（原子団）の表記において、置換又は無置換を記していない表記は、置換基を有さないものと共に置換基を有するものをも包含するものである。例えば、「アルキル基」とは、置換基を有さないアルキル基（無置換アルキル基）のみならず、置換基を有するアルキル基（置換アルキル基）をも包含するものである。
【００３６】
本発明において「活性光線」又は「放射線」とは、例えば、水銀灯の輝線スペクトル、エキシマレーザーに代表される遠紫外線、極紫外線（ＥＵＶ光）、Ｘ線、電子線等を意味する。また、本発明において「光」とは、活性光線又は放射線を意味する。
【００３７】
本明細書中における「露光」とは、特に断らない限り、水銀灯、エキシマレーザーに代表される遠紫外線、Ｘ線、ＥＵＶ光等による露光のみならず、電子線及びイオンビーム等の粒子線による描画も露光に含める。
【００３８】
［パターン形成方法］
本発明のパターン形成方法は、
−感活性光線性又は感放射線性樹脂組成物を基板上に塗布して感活性光線性又は感放射線性膜を形成する工程（製膜工程）、
−上記感活性光線性又は感放射線性膜を露光する工程、及び
−アルカリ現像液を用いて露光後の上記感活性光線性又は感放射線性膜を現像する工程、を含む。  
本発明のパターン形成方法は、上記感活性光線性又は感放射線性樹脂組成物として、後述する一般式（Ｉ）で表される繰り返し単位を有する高分子化合物を含有する感活性光線性又は感放射線性樹脂組成物を使用し、且つ、上記アルカリ現像液として、アルカリ成分の濃度が１．２５質量％〜２．２質量％であるアルカリ現像液を使用することを特徴の一つとする。
【００３９】
本発明に係る感活性光線性又は感放射線性樹脂組成物は、化学増幅型の感活性光線性又は感放射線性樹脂組成物であることが好ましい。  
また本発明のレジストパターンは、上記本発明のレジストパターン形成方法により形成される。
【００４０】
また本発明は、後述するように、上記本発明のレジストパターン形成方法に用いられる、感活性光線性又は感放射線性樹脂組成物（以下、「本発明の組成物」などともいう）にも関する。
【００４１】
以下、本発明のレジストパターン形成方法について詳細に説明する。
【００４２】
＜製膜工程＞
感活性光線性又は感放射線性膜を形成する製膜工程では、感活性光線性又は感放射線性樹脂組成物を必要に応じてフィルター濾過した後、支持体（基板）上に塗布する。フィルターとしては、ポアサイズ０．１μｍ以下、より好ましくは０．０５μｍ以下、更に好ましくは０．０３μｍ以下のポリテトラフロロエチレン製、ポリエチレン製、ナイロン製のものが好ましい。
【００４３】
支持体（基板）上への感活性光線性又は感放射線性樹脂組成物の塗布方法としては、スピナー等の適当な塗布方法を用いることができる。基板としては、集積回路素子の製造に使用されるような基板（例：シリコン、二酸化シリコン被覆）を用いることができる。必要により、感活性光線性又は感放射線性膜と基板との間に、各種下地膜（無機膜、有機膜）を塗布して用いることもできる。
【００４４】
本発明において、線幅２５ｎｍ以下の１：１のラインアンドスペースパターンのような超微細パターンを解像させるためには、感活性光線性又は感放射線性膜の膜厚が６０ｎｍ以下であることが好ましい。膜厚を６０ｎｍ以下にすることにより、パターンのアスペクト比が小さくなり、パターン倒れが起こりにくくなる。該膜厚の範囲として好ましくは、１５ｎｍ〜６０ｎｍである。該膜厚が１５ｎｍ以上であると良好なエッチング耐性を得ることができるので好ましい。該膜厚の範囲として、より好ましくは１５〜５０ｎｍであり、特に好ましくは、１５ｎｍ〜４０ｎｍである。該膜厚がこの範囲にあると、優れたエッチング耐性と解像性能を同時に満足させることができる。
【００４５】
＜露光工程＞
形成した上記感活性光線性又は感放射線性膜に、所定のマスクを通して活性光線又は放射線を照射する。なお、電子ビームの照射では、マスクを介さない描画（直描）が一般的である。  
活性光線又は放射線としては特に限定されないが、例えばＫｒＦエキシマレーザー、ＡｒＦエキシマレーザー、ＥＵＶ光、電子線等であり、ＥＵＶ光、電子線が好ましい。
【００４６】
＜ベーク工程＞
本発明のパターン形成方法は、ベーク（加熱）工程を含んでいてもよく、さらに、ベーク工程を複数回含んでいてもよい。  
本発明のパターン形成方法は、一形態において、製膜後、露光を行う前にベーク（プリベークといい、以下、「ＰＢ」と略記する）工程を含むことが好ましい。ＰＢ温度は、好ましくは６０℃〜１５０℃であり、より好ましくは８０℃〜１４０℃である。ＰＥＢ時間は、好ましくは６０〜１２００秒であり、より好ましくは６０〜６００秒である。
【００４７】
ＰＢは通常の露光・現像機に備わっている手段で行うことができ、ホットプレート等を用いて行ってもよい。
【００４８】
本発明のパターン形成方法は、他の形態において、露光後、現像を行う前にベーク（ポストエクスポージャーベーク（Post Exposure Bake）といい、以下、「ＰＥＢ」と略記する）工程を含むことが好ましい。
【００４９】
ＰＥＢ温度は、好ましくは８０〜１５０℃であり、より好ましくは９０〜１５０℃であり、更に好ましくは１００〜１４０℃である。  
ＰＥＢ時間は、好ましくは３０〜１０００秒であり、より好ましくは６０〜８００秒であり、更に好ましくは６０〜６００秒である。  
ＰＥＢは通常の露光・現像機に備わっている手段で行うことができ、ホットプレート等を用いて行ってもよい。  
ＰＥＢにより露光部の反応が促進され、ＣＤＵ及びＬＥＲが改善する。
【００５０】
＜アルカリ現像工程＞
アルカリ現像液のアルカリ成分の濃度は、アルカリ現像液の全質量に対し、１．２５質量％〜２．２質量％である。アルカリ成分の濃度を上記範囲とすることで、ＣＤＵが向上する。その理由は明らかではないが、アルカリ成分の濃度を前記範囲とすることにより、アルカリ成分が大気中の二酸化炭素で失活し、成分濃度がウェハ面内で局所的に変動し、ウェハ面内で線幅が変動する影響を抑制でき、かつレジスト膜の未露光部の膜減りによる線幅変動を同時に抑制できるからと考えられる。
【００５１】
加えて、アルカリ成分の濃度を前記範囲とし、且つ、後述の一般式（Ｉ）で表される繰り返し単位を有する高分子化合物を含有する感活性光線性又は感放射線性樹脂組成物を用いた場合、ＣＤＵの向上と同時に、ＬＥＲとＥＬが向上し、解像性能が向上する。その理由は明らかではないが、アルカリ現像液中のアルカリ成分濃度と高分子化合物の組合せにより、感活性光線性又は感放射線性膜の未露光部の膜減りを抑制することで、パターンエッジの膜荒れによるエッジラフネスの発生を抑制でき、かつ膜減りによる膜厚減少に伴う線幅の変動を抑制した結果、露光量の変化に対する線幅の変動を抑制でき、ＥＬが向上したものと考えられる。
【００５２】
本発明の一形態において、アルカリ現像液中のアルカリ成分濃度は、１．２５質量％〜２．０質量％であることが好ましく、１．３５質量％〜１．８質量％であることがより好ましい。
【００５３】
使用するアルカリ現像液中のアルカリ成分（以下、“アルカリ種”とも呼ぶ）としては、水酸化ナトリウム、水酸化カリウム、炭酸ナトリウム、ケイ酸ナトリウム、メタケイ酸ナトリウム、アンモニア水等の無機アルカリ類、エチルアミン、ｎ−プロピルアミン等の第一アミン類、ジエチルアミン、ジ−ｎ−ブチルアミン等の第二アミン類、トリエチルアミン、メチルジエチルアミン等の第三アミン類、ジメチルエタノールアミン、トリエタノールアミン等のアルコールアミン類、テトラメチルアンモニウムハイドロキシド、テトラエチルアンモニウムハイドロキシド、テトラプロピルアンモニウムヒドドキシド、テトラブチルアンモニウムハイドロキシド、テトラペンチルアンモニウムハイドロキシド、テトラヘキシルアンモニウムハイドロキシド、テトラオクチルアンモニウムハイドロキシド、エチルトリメチルアンモニウムハイドロキシド、ブチルトリメチルアンモニウムハイドロキシド、メチルトリアミルアンモニウムハイドロキシド、ジブチルジペンチルアンモニウムハイドロキシド等のテトラアルキルアンモニウムハイドロキシド、トリメチルフェニルアンモニウムハイドロキシド、トリメチルベンジルアンモニウムハイドロキシド、トリエチルベンジルアンモニウムハイドロキシド等の第四級アンモニウム塩、ピロール、ピヘリジン等の環状アミン類等のアルカリ種が挙げられ、アルカリ現像液としてはこれらアルカリ種の水溶液を使用することができる。
【００５４】
更に、上記アルカリ類の水溶液に、イソプロピルアルコール等のアルコール類、ノニオン系等の界面活性剤（例えばサーフィノール４４０、４６５（日信化学工業（株）））を適当量添加して、表面張力を低下させたアルカリ水溶液を使用することもできる。表面張力を低下させることでウェハに対する現像液の濡れ性が向上し、ＣＤＵが良化する。
【００５５】
アルコール類やノニオン系等の界面活性剤は、アルカリ現像液の表面張力が十分に低下する必要量を添加すれば良い。
【００５６】
アルコール類や界面活性剤の添加量と水溶液の表面張力の関係は、添加する化合物の種類に応じて変化するため、添加量としては一概には言えないが、例えば、イソプロピルアルコールを添加する場合には、アルカリ現像液の全質量に対し５〜２０質量％添加することで、アルカリ現像液の表面張力を３０〜５０ｍＮ／ｍに低下させることができる。
【００５７】
表面張力は既知の方法により測定することが出来るが、例えば協和界面科学（株）製  CBVP-Z型を用いて、白金プレートによる測定法などがある。
【００５８】
これらの現像液中のアルカリ種の中で好ましくは第四級アンモニウム塩、更に好ましくは、テトラメチルアンモニウムハイドロキシドである。  
また、アルカリ現像液中には金属イオン及びハロゲンイオンは含まれないことが好ましく、理想的にはそれぞれ０質量ｐｐｂであるが、本発明の効果を損なわない範囲で微量に含有される場合を排除するものではない。現像液中の金属イオンの含有率としては１０質量ｐｐｂ以下であることが好ましく、ハロゲンイオンの含有率は１０質量ｐｐｂ以下であることが好ましい。
【００５９】
現像方法としては、たとえば、現像液が満たされた槽中に基板を一定時間浸漬する方法（ディップ法）、基板表面に現像液を表面張力によって盛り上げて一定時間静止することで現像する方法（パドル法）、基板表面に現像液を噴霧する方法（スプレー法）、一定速度で回転している基板上に一定速度で現像液塗出ノズルをスキャンしながら現像液を塗出しつづける方法（ダイナミックディスペンス法、シャワー現像法）などを適用することができる。
【００６０】
また、現像を行う工程の後に、他の溶媒に置換しながら、現像を停止する工程を実施してもよい。
【００６１】
特に好ましい現像方法は、実質的に新鮮なアルカリ現像液を連続的に供給して現像する方法であり、具体的には、基板表面に実質的に新鮮なアルカリ現像液を噴霧しつづける方法（スプレー法）か、一定速度で回転している基板上に一定速度で現像液塗出ノズルをスキャンしながら、実質的に新鮮なアルカリ現像液を塗出しつづける方法（ダイナミックディスペンス法）である。実質的に新鮮なアルカリ現像液を連続的に供給して現像することで、露光部の現像が速やかに進行し、解像性能が向上する。また、新鮮なアルカリ現像液を連続的に供給しつづけて現像することで、現像からリンスに切り替わる段階で発生する残渣系の現像欠陥を低減させることもできる。
【００６２】
現像時間は露光部の感活性光線性又は感放射線性樹脂組成物中の成分が十分に溶解する時間と生産性を両立できることが重要である。現像時間は、現像液に含まれるアルカリ種の濃度と感活性光線性又は感放射線性樹脂組成物中の成分のアルカリ溶解性により変化するため、一義的に決めることは出来ない。
【００６３】
現像液の温度は０℃〜５０℃が好ましく、１０℃〜３０℃が更に好ましい。
【００６４】
＜リンス工程＞
本発明のパターン形成方法は、一形態において、現像を行う工程の後に、純水に置換しながら、現像を停止するリンス工程を含むことが好ましい。  
リンス工程では、上記純水にイソプロピルアルコール等のアルコール類、ノニオン系等の界面活性剤を適当量添加して使用することもできる。  
リンス時間は、基板上のアルカリ現像液が十分に洗い流される時間が好ましく、通常は５秒〜６００秒が好ましい。更に好ましくは１０秒〜３００秒である。  
リンス液の温度は０℃〜５０℃が好ましく、１０℃〜３０℃が更に好ましい。
【００６５】
更に、本発明は、本発明のパターン形成方法を含むナノインプリント用モールドの製造方法により製造されるナノインプリント用モールド、及び、本発明のパターン形成方法を含むフォトマスクの製造方法により製造されるフォトマスクにも関する。
【００６６】
このようなナノインプリント用モールド、及び、フォトマスクは、マスクブランクスに本発明の感活性光線性又は感放射線性樹脂組成物から得られる感活性光線性又は感放射線性膜を備えたマスクブランクスを用いて製造されることが好ましい。
【００６７】
このような感活性光線性又は感放射線性膜を備えたマスクブランクス上に、本発明のパターン形成方法に基づいてパターンを形成する場合、使用される基板としては、石英、フッ化カルシウム等の透明基板を挙げることができる。一般には、該基板上に、遮光膜、反射防止膜、更に位相シフト膜、追加的にはエッチングストッパー膜、エッチングマスク膜といった機能性膜の必要なものを積層する。機能性膜の材料としては、ケイ素、又はクロム、モリブデン、ジルコニウム、タンタル、タングステン、チタン、ニオブ等の遷移金属を含有する膜が積層される。また、最表層に用いられる材料としては、ケイ素又はケイ素に酸素及び／又は窒素を含有する材料を主構成材料とするもの、更にそれらに遷移金属を含有する材料を主構成材料とするケイ素化合物材料や、遷移金属、特にクロム、モリブデン、ジルコニウム、タンタル、タングステン、チタン、ニオブ等より選ばれる１種以上、又は更にそれらに酸素、窒素、炭素より選ばれる元素を１以上含む材料を主構成材料とする遷移金属化合物材料が例示される。
【００６８】
遮光膜は単層でも良いが、複数の材料を塗り重ねた複層構造であることがより好ましい。複層構造の場合、１層当たりの膜の厚みは、特に限定されないが、５ｎｍ〜１００ｎｍであることが好ましく、１０ｎｍ〜８０ｎｍであることがより好ましい。遮光膜全体の厚みとしては、特に限定されないが、５ｎｍ〜２００ｎｍであることが好ましく、１０ｎｍ〜１５０ｎｍであることがより好ましい。
【００６９】
次いで、この感活性光線性又は感放射線性膜に対して、上記したように、露光、現像を行い、パターンを得る。そして、このパターンをマスクとして用いて、適宜エッチング処理などを行い、ナノインプリント用モールドやフォトマスクを製造する。
【００７０】
本発明におけるフォトマスクは、ＡｒＦエキシマレーザー等で用いられる光透過型マスクであっても、ＥＵＶ光を光源とする反射系リソグラフィーで用いられる光反射型マスクであっても良い。
【００７１】
なお、本発明の組成物を用いてインプリント用モールドを作製する場合のプロセスについては、例えば、特許第４１０９０８５号公報、特開２００８−１６２１０１号公報、及び「ナノインプリントの基礎と技術開発・応用展開―ナノインプリントの基板技術と最新の技術展開―編集：平井義彦（フロンティア出版）」に記載されている。
【００７２】
本発明のパターン形成方法は、ＤＳＡ（Ｄｉｒｅｃｔｅｄ  Ｓｅｌｆ-Ａｓｓｅｍｂｌｙ）におけるガイドパターン形成（例えば、ＡＣＳ  Ｎａｎｏ  Ｖｏｌ．４  Ｎｏ．８  Ｐａｇｅ４８１５-４８２３参照）にも用いることができる。
【００７３】
また、上記の方法によって形成されたパターンは、例えば特開平３−２７０２２７号公報及び特開２０１３−１６４５０９号公報に開示されたスペーサープロセスの芯材（コア）として使用できる。
【００７４】
［感活性光線性又は感放射線性樹脂組成物］
以下に、本発明のパターン形成方法に用いる、本発明の感活性光線性又は感放射線性樹脂組成物について詳細に説明する。  
本発明の感活性光線性又は感放射線性樹脂組成物は、後述する一般式（Ｉ）で表される繰り返し単位を有する高分子化合物を含有する。  
本発明の感活性光線性又は感放射線性樹脂組成物は、更に、活性光線又は放射線の照射により酸を発生する化合物、及び塩基性化合物を含有することが好ましい。
【００７５】
〔１〕高分子化合物
本発明の感活性光線性又は感放射線性樹脂組成物は、下記一般式（Ｉ）で表される繰り返し単位を有する高分子化合物（以下、「高分子化合物（Ａ）」という）を含有している。本発明の組成物に、ＫｒＦエキシマレーザー光、電子線、Ｘ線又は波長５０ｎｍ以下の高エネルギー光線（例えば、ＥＵＶ）を照射する場合には、この高分子化合物（Ａ）は、更に、ヒドロキシスチレン繰り返し単位を有することが好ましい。ここで、ヒドロキシスチレンとしてはｐ−ヒドロキシスチレンが好ましい。
【００７６】
一般式（Ｉ）で表される繰り返し単位を有する高分子化合物は、後述するようにアニオン重合法などにより合成された単分散ポリマーを前駆体として合成することができる。本発明により超微細パターンを形成する場合、単分散ポリマーを用いることで、現像時の溶解単位が均一となり、解像性、特に小さいラインエッジラフネス（ＬＥＲ）が達成される。
【化４】
2015178375.tif 000006
【００７７】
一般式（Ｉ）中、Ｒ０１、Ｒ０２及びＲ０３は、各々独立に、水素原子、アルキル基、シクロアルキル基、ハロゲン原子、シアノ基又はアルコキシカルボニル基を表す。Ｒ０３はＡｒ１と結合して環を形成していてもよく、その場合のＲ０３はアルキレン基を表わす。
【００７８】
Ａｒ１は、（ｎ＋１）価の芳香環基を表し、Ｒ０３と結合して環を形成する場合には（ｎ＋２）価の芳香環基を表す。
【００７９】
ｎ個のＹは、各々独立に、水素原子又は酸の作用により脱離する基を表す。但し、Ｙの少なくとも１つは、酸の作用により脱離する基を表す。
【００８０】
ｎは、１〜５の整数を表し、１又は２が好ましく、１がより好ましい。
【００８１】
Ｒ０１〜Ｒ０３としてのアルキル基は、例えば、炭素数２０以下のアルキル基であり、好ましくは、メチル基、エチル基、プロピル基、イソプロピル基、ｎ−ブチル基、ｓｅｃ−ブチル基、ヘキシル基、２−エチルヘキシル基、オクチル基又はドデシル基である。より好ましくは、これらアルキル基は、炭素数８以下のアルキル基である。なお、これらアルキル基は、置換基を有していてもよい。
【００８２】
アルコキシカルボニル基に含まれるアルキル基としては、上記Ｒ０１〜Ｒ０３におけるアルキル基と同様のものが好ましい。
【００８３】
シクロアルキル基は、単環のシクロアルキル基であってもよく、多環のシクロアルキル基であってもよい。好ましくは、シクロプロピル基、シクロペンチル基及びシクロヘキシル基等の炭素数３〜８の単環のシクロアルキル基が挙げられる。なお、これらシクロアルキル基は、置換基を有していてもよい。
【００８４】
ハロゲン原子としては、フッ素原子、塩素原子、臭素原子及びヨウ素原子が挙げられ、フッ素原子がより好ましい。
【００８５】
Ｒ０３がアルキレン基を表す場合、このアルキレン基としては、好ましくは、メチレン基、エチレン基、プロピレン基、ブチレン基、ヘキシレン基及びオクチレン基等の炭素数１〜８のものが挙げられる。
【００８６】
Ｒ０１、Ｒ０２及びＲ０３は、各々独立に、水素原子又はアルキル基を表すことが好ましく、より好ましくは水素原子である。
【００８７】
Ａｒ１としての（ｎ＋１）価の芳香環基は、炭素数６〜１４のものが好ましい。ｎが１である場合における２価の芳香環基は、例えば、フェニレン基、トリレン基及びナフチレン基が挙げられる。
【００８８】
ｎが２以上の整数である場合における（ｎ＋１）価の芳香環基の具体例としては、２価の芳香環基の上記した具体例から、（ｎ−１）個の任意の水素原子を除してなる基を好適に挙げることができる。
【００８９】
なお、これら芳香環基は、更に、置換基を有していてもよい。
【００９０】
酸の作用により脱離する基Ｙとしては、例えば、−Ｃ（Ｒ３６）（Ｒ３７）（Ｒ３８）、−Ｃ（＝Ｏ）−Ｏ−Ｃ（Ｒ３６）（Ｒ３７）（Ｒ３８）、−Ｃ（Ｒ１）（Ｒ２）（ＯＲ３９）、−Ｃ（Ｒ１）（Ｒ２）−Ｃ（＝Ｏ）−Ｏ−Ｃ（Ｒ３６）（Ｒ３７）（Ｒ３８）、及び−ＣＨ（Ｒ３６）（Ａｒ）により表される基が挙げられる。
【００９１】
式中、Ｒ３６〜Ｒ３９は、各々独立に、アルキル基、シクロアルキル基、アリール基、アラルキル基又はアルケニル基を表す。Ｒ３６とＲ３７とは、互いに結合して、環構造を形成していてもよい。  
Ｒ１及びＲ２は、各々独立に、水素原子、アルキル基、シクロアルキル基、アリール基、アラルキル基又はアルケニル基を表す。  
Ａｒは、アリール基を表す。
【００９２】
Ｒ３６〜Ｒ３９、Ｒ１、又はＲ２としてのアルキル基は、炭素数１〜８のアルキル基であることが好ましく、例えば、メチル基、エチル基、プロピル基、ｎ−ブチル基、ｓｅｃ−ブチル基、へキシル基及びオクチル基が挙げられる。
【００９３】
Ｒ３６〜Ｒ３９、Ｒ１、又はＲ２としてのシクロアルキル基は、単環のシクロアルキル基であってもよく、多環のシクロアルキル基であってもよい。単環のシクロアルキル基としては、炭素数３〜８のシクロアルキル基が好ましく、例えば、シクロプロピル基、シクロブチル基、シクロペンチル基、シクロへキシル基及びシクロオクチルが挙げられる。多環のシクロアルキル基としては、炭素数６〜２０のシクロアルキル基が好ましく、例えば、アダマンチル基、ノルボルニル基、イソボルニル基、カンファニル基、ジシクロペンチル基、α−ピネル基、トリシクロデカニル基、テトラシクロドデシル基及びアンドロスタニル基が挙げられる。なお、シクロアルキル基中の炭素原子の一部は、酸素原子等のヘテロ原子によって置換されていてもよい。
【００９４】
Ｒ３６〜Ｒ３９、Ｒ１、Ｒ２、又はＡｒとしてのアリール基は、炭素数６〜１０のアリール基であることが好ましく、例えば、フェニル基、ナフチル基及びアントリル基が挙げられる。
【００９５】
Ｒ３６〜Ｒ３９、Ｒ１、又はＲ２としてのアラルキル基は、炭素数７〜１２のアラルキル基であることが好ましく、例えば、ベンジル基、フェネチル基及びナフチルメチル基が好ましい。
【００９６】
Ｒ３６〜Ｒ３９、Ｒ１、又はＲ２としてのアルケニル基は、炭素数２〜８のアルケニル基であることが好ましく、例えば、ビニル基、アリル基、ブテニル基及びシクロへキセニル基が挙げられる。
【００９７】
Ｒ３６とＲ３７とが互いに結合して形成し得る環は、単環型であってもよく、多環型であってもよい。単環型としては、炭素数３〜８のシクロアルカン構造が好ましく、例えば、シクロプロパン構造、シクロブタン構造、シクロペンタン構造、シクロへキサン構造、シクロヘプタン構造及びシクロオクタン構造が挙げられる。多環型としては、炭素数６〜２０のシクロアルカン構造が好ましく、例えば、アダマンタン構造、ノルボルナン構造、ジシクロペンタン構造、トリシクロデカン構造及びテトラシクロドデカン構造が挙げられる。なお、環構造中の炭素原子の一部は、酸素原子等のヘテロ原子によって置換されていてもよい。
【００９８】
上記各基は、置換基を有していてもよい。この置換基としては、例えば、アルキル基、シクロアルキル基、アリール基、アミノ基、アミド基、ウレイド基、ウレタン基、ヒドロキシル基、カルボキシル基、ハロゲン原子、アルコキシ基、チオエーテル基、アシル基、アシロキシ基、アルコキシカルボニル基、シアノ基及びニトロ基が挙げられる。これら置換基は、炭素数が８以下であることが好ましい。
【００９９】
酸の作用により脱離する基Ｙとしては、下記一般式（ＩＩ）で表される構造がより好ましい。
【化５】
2015178375.tif 000007
【０１００】
一般式（ＩＩ）中、Ｌ１及びＬ２は、各々独立に、水素原子、アルキル基、シクロアルキル基、アリール基又はアラルキル基を表す。  
Ｍは、単結合又は２価の連結基を表す。  
Ｑは、アルキル基、シクロアルキル基、アリール基、アミノ基、アンモニウム基、メルカプト基、シアノ基又はアルデヒド基を表す。なお、これらシクロアルキル基及びアリール基は、ヘテロ原子を含んでいてもよい。  
なお、Ｑ、Ｍ、及びＬ１の少なくとも２つが互いに結合して環を形成していてもよい。
【０１０１】
Ｌ１及びＬ２としてのアルキル基は、例えば炭素数１〜８のアルキル基であり、具体的には、メチル基、エチル基、プロピル基、ｎ−ブチル基、ｓｅｃ−ブチル基、ヘキシル基及びオクチル基が挙げられる。
【０１０２】
Ｌ１及びＬ２としてのシクロアルキル基は、例えば炭素数３〜１５のシクロアルキル基であり、具体的には、シクロペンチル基、シクロヘキシル基、ノルボルニル基及びアダマンチル基が挙げられる。
【０１０３】
Ｌ１及びＬ２としてのアリール基は、例えば炭素数６〜１５のアリール基であり、具体的には、フェニル基、トリル基、ナフチル基及びアントリル基が挙げられる。
【０１０４】
Ｌ１及びＬ２としてのアラルキル基は、例えば炭素数７〜２０のアラルキル基であり、具体的には、ベンジル基及びフェネチル基が挙げられる。
【０１０５】
Ｌ１及びＬ２は、各々独立に、水素原子、アルキル基又はシクロアルキル基を表すことが好ましい。Ｌ１は水素原子であることがより好ましい。Ｌ２はアルキル基又はシクロアルキル基であることがより好ましく、このアルキル基及びシクロアルキル基において、一般式（ＩＩ）中の炭素原子と隣接する原子が、３級又は４級炭素原子であることが更に好ましく、４級炭素原子であることが特に好ましい。
【０１０６】
Ｍとしての２価の連結基は、例えば、アルキレン基（好ましくは炭素数１〜８のアルキレン基、例えば、メチレン基、エチレン基、プロピレン基、ブチレン基、ヘキシレン基又はオクチレン基）、シクロアルキレン基（好ましくは炭素数３〜１５のシクロアルキレン基、例えば、シクロペンチレン基又はシクロヘキシレン基）、アルケニレン基（好ましくは炭素数２〜８のアルケニレン基、例えば、エチレン基、プロペニレン基又はブテニレン基）、アリーレン基（好ましくは炭素数６〜２０のアリーレン基、例えば、フェニレン基、トリレン基又はナフチレン基）、−Ｓ−、−Ｏ−、−ＣＯ−、−ＳＯ２−、−Ｎ（Ｒ０）−、又は、これらの２以上の組み合わせである。ここで、Ｒ０は、水素原子又はアルキル基である。Ｒ０としてのアルキル基は、例えば炭素数１〜８のアルキル基であり、具体的には、メチル基、エチル基、プロピル基、ｎ−ブチル基、ｓｅｃ−ブチル基、ヘキシル基及びオクチル基が挙げられる。
【０１０７】
Ｍは、単結合、又は、アルキレン基、−Ｏ−、若しくはこれらの組み合わせからなる２価の連結基を表すことが好ましく、単結合、アルキレン基又はアルキレンオキシ基を表すことがより好ましい。
【０１０８】
Ｑとしてのアルキル基及びシクロアルキル基は、上述したＬ１及びＬ２としての各基と同様である。  
Ｑとしてのアリール基としては、例えば、上述したＬ１及びＬ２としてのアリール基が挙げられる。これらシクロアルキル基及びアリール基は、好ましくは、炭素数３〜１５の基である。
【０１０９】
Ｑとしてのヘテロ原子を含んだシクロアルキル基又はアリール基としては、例えば、チイラン、シクロチオラン、チオフェン、フラン、ピロール、ベンゾチオフェン、ベンゾフラン、ベンゾピロール、トリアジン、イミダゾール、ベンゾイミダゾール、トリアゾール、チアジアゾール、チアゾール及びピロリドン等の複素環構造を有した基が挙げられる。但し、炭素とヘテロ原子とで形成される環、又は、ヘテロ原子のみによって形成される環であれば、これらに限定されない。
【０１１０】
Ｑは、アルキル基、シクロアルキル基又はアリール基を表すことが好ましい。
【０１１１】
Ｑ、Ｍ及びＬ１の少なくとも２つが互いに結合して形成し得る環構造としては、例えば、これらがプロピレン基又はブチレン基を形成してなる５員又は６員環構造が挙げられる。なお、この５員又は６員環構造は、酸素原子を含有している。
【０１１２】
一般式（ＩＩ）におけるＬ１、Ｌ２、Ｍ及びＱで表される各基は、置換基を有していてもよい。この置換基としては、例えば、アルキル基、シクロアルキル基、アリール基、アミノ基、アミド基、ウレイド基、ウレタン基、ヒドロキシル基、カルボキシル基、ハロゲン原子、アルコキシ基、チオエーテル基、アシル基、アシロキシ基、アルコキシカルボニル基、シアノ基及びニトロ基が挙げられる。これら置換基は、炭素数が８以下であることが好ましい。
【０１１３】
−（Ｍ−Ｑ）で表される基としては、炭素数１〜３０の基が好ましく、炭素数５〜２０の基がより好ましい。特に、アウトガス抑制の観点からは、炭素数が６以上の基が好ましい。
【０１１４】
酸の作用により脱離する基Ｙとして、より好ましい別の形態としては、下記一般式（ＩＩＩ）で表される構造が挙げられる。
【化６】
2015178375.tif 000008
【０１１５】
式中、Ｌ３、Ｌ４及びＬ５は、各々独立に、水素原子、アルキル基、シクロアルキル基、アリール基又はアラルキル基を表す。但し、Ｌ３、Ｌ４及びＬ５のすべてが水素原子であることはない。  
なお、これらシクロアルキル及びアリール基は、ヘテロ原子を含んでいてもよい。  
また、Ｌ３、Ｌ４及びＬ５の少なくとも２つが互いに結合して環を形成していてもよい。
【０１１６】
Ｌ３、Ｌ４及びＬ５としてのアルキル基は、例えば炭素数１〜８のアルキル基であり、具体的には、メチル基、エチル基、プロピル基、ｎ−ブチル基、ｓｅｃ−ブチル基、ヘキシル基及びオクチル基が挙げられる。
【０１１７】
Ｌ３、Ｌ４及びＬ５としてのシクロアルキル基は、例えば炭素数３〜１５のシクロアルキル基であり、具体的には、シクロペンチル基、シクロヘキシル基、ノルボルニル基及びアダマンチル基が挙げられる。
【０１１８】
Ｌ３、Ｌ４及びＬ５としてのアリール基は、例えば炭素数６〜１５のアリール基であり、具体的には、フェニル基、トリル基、ナフチル基及びアントリル基が挙げられる。
【０１１９】
Ｌ３、Ｌ４及びＬ５としてのアラルキル基は、例えば炭素数７〜２０のアラルキル基であり、具体的には、ベンジル基及びフェネチル基が挙げられる。
【０１２０】
Ｌ３、Ｌ４及びＬ５としてのヘテロ原子を含んだシクロアルキル及びアリール基としては、例えば、上述したＱとしてのヘテロ原子を含んだシクロアルキル及びアリール基と同様の具体例が挙げられる。
【０１２１】
Ｌ３、Ｌ４及びＬ５は、各々独立に、水素原子又はアルキル基、シクロアルキル基又はアリール基を表すことが好ましく、Ｌ３〜Ｌ５が全てアルキル基又はシクロアルキル基であることがより好ましく、Ｌ３〜Ｌ５が全てアルキル基であることが更に好ましい。
【０１２２】
一般式（ＩＩＩ）におけるＬ３、Ｌ４及びＬ５は、置換基を有していてもよい。この置換基としては、例えば、アルキル基、シクロアルキル基、アリール基、アミノ基、アミド基、ウレイド基、ウレタン基、ヒドロキシル基、カルボキシル基、ハロゲン原子、アルコキシ基、チオエーテル基、アシル基、アシロキシ基、アルコキシカルボニル基、シアノ基及びニトロ基が挙げられる。これら置換基は、炭素数が８以下であることが好ましい。
【０１２３】
Ｌ３、Ｌ４及びＬ５の少なくとも２つが互いに結合して環を形成する場合、形成される環構造は単環又は多環のシクロアルキル基が好ましく、単環のシクロアルキル基がより好ましく、５員環又は６員環の単環のシクロアルキル基が特に好ましい。
【０１２４】
式中のＹが一般式（ＩＩ）又は一般式（ＩＩＩ）で表される基である、一般式（Ｉ）で表される繰り返し単位の例を以下に示す。
【化７】
2015178375.tif 000009
【０１２５】
【化８】
2015178375.tif 000010
【０１２６】
【化９】
2015178375.tif 000011
【０１２７】
本発明の高分子化合物（Ａ）における、上記一般式（Ｉ）で表される繰り返し単位の含有率は、高分子化合物（Ａ）中の全繰り返し単位に対して、５〜６０モル％の範囲が好ましく、１０〜４５モル％の範囲がより好ましく、１５〜４０モル％の範囲が特に好ましい。
【０１２８】
高分子化合物（Ａ）は、更に、下記一般式（ＩＶ）で表される繰り返し単位を含むことが好ましい。
【化１０】
2015178375.tif 000012
【０１２９】
一般式（ＩＶ）中、Ｒ４は、水素原子、置換基を有していてもよいメチル基、又はハロゲン原子を表す。  
Ｂ２は、単結合又は２価の連結基を表す。  
Ａｒ２は、（ｍ＋１）価の芳香環基を表す。  
ｍは１以上の整数を表す。
【０１３０】
一般式（ＩＶ）中、Ｒ４が表すメチル基が有していてもよい置換基としては、前述の一般式（Ｉ）におけるＲ１が有していてもよい置換基の具体例及び好ましい範囲と同様の置換基が挙げられる。Ｒ４としては、水素原子、メチル基が好ましく、水素原子がより好ましい。
【０１３１】
一般式（ＩＶ）中における、Ａｒ２が表す（ｍ＋１）価の芳香環基は、好ましくは炭素数６〜１８の芳香環基である。例えば、ｍが１である場合におけるＡｒ２により表される２価の芳香環基としては、好ましくはフェニレン基、ナフチレン基であり、最も好ましくはフェニレン基である。
【０１３２】
なお、Ａｒ２で表される（ｍ＋１）価の芳香環基は、上記−（ＯＨ）ｍで表される基以外にも置換基を有していてもよく、置換基としては前述の一般式（Ｉ）におけるＲ１が有していてもよい置換基の具体例及び好ましい範囲と同様の置換基が挙げられる。
【０１３３】
一般式（ＩＶ）中におけるｍは、１以上の整数であり、１〜５の範囲の整数であるのが好ましく、１であることがより好ましい。
【０１３４】
なお、一般式（ＩＶ）において、ｍが１であり、Ａｒ２がフェニレン基のとき、−ＯＨのＡｒ２のベンゼン環に対する結合位置は、ベンゼン環のポリマー主鎖との結合位置に対して、パラ位でもメタ位でもオルト位でもかまわないが、パラ位若しくはメタ位が好ましい。
【０１３５】
一般式（ＩＶ）中、Ｂ２が表す２価の連結基としては、例えば、前述の一般式（ＩＩ）におけるＭが表す２価の連結基の具体例及び好ましい範囲と同様である。
【０１３６】
このような一般式（ＩＶ）で表される繰り返し単位としては、下記一般式（ＩＶ’）で表される繰り返し単位であるのが好ましい。
【化１１】
2015178375.tif 000013
【０１３７】
一般的式（ＩＶ’）中、Ｒ４は、水素原子、置換基を有していてもよいメチル基、又はハロゲン原子を表す。Ａｒ２は、（ｍ＋１）価の芳香環基を表す。ｍは１以上の整数を表す。
【０１３８】
一般式（ＩＶ’）における、Ｒ４、Ａｒ２、及びｍは、前述の一般式（ＩＶ）におけるＲ４、Ａｒ２、及びｍと同義である。
【０１３９】
一般式（ＩＶ）で表される繰り返し単位は、アルカリ可溶性基を有する繰り返し単位で、レジストの現像性をコントロールする機能を有する。  
一般式（ＩＶ）の繰返し単位で好ましい例を以下に記載する。
【化１２】
2015178375.tif 000014
【０１４０】
このうち、一般式（ＩＶ）で表される繰り返し単位の好ましい例は、Ａｒ２が無置換のフェニレン基である繰り返し単位であり、以下に記載するものが挙げられる。
【化１３】
2015178375.tif 000015
【０１４１】
高分子化合物（Ａ）における一般式（ＩＶ）で表される繰り返し単位の含有率は、高分子化合物（Ａ）中の全繰り返し単位に対し、ポジ型レジスト組成物である場合、３〜９０モル％が好ましく、より好ましくは５〜９０モル％、更に好ましくは７〜８５モル％である。
【０１４２】
高分子化合物（Ａ）は、上記で説明した繰り返し単位以外の繰り返し単位を、更に有していてもよい。この例としては、例えば以下に説明するような、酸の作用に対して安定な繰り返し単位を挙げることができる。
【０１４３】
酸の作用に対して安定な繰り返し単位としてより具体的には、一般式（Ｖ）として例示されるような非酸分解性の置換基を有したスチレン誘導体や、一般式（ＶＩ）として例示されるような、アクリル構造の側鎖に、非酸分解性のアリール構造、シクロアルキル構造、ラクトン構造を有する繰り返し単位が挙げられる。この構造を有することにより、コントラストの調節、エッチング耐性の向上などが期待できる。
【化１４】
2015178375.tif 000016
【０１４４】
一般式（Ｖ）に於いて、
Ｒａは水素原子、アルキル基又は−ＣＨ２−Ｏ−Ｒａ２基を表す。式中、Ｒａ２は、水素原子、アルキル基又はアシル基を表す。Ｒａ及びＲａ２としてのアルキル基は、好ましくは炭素数１〜８のアルキル基であり、炭素数１〜４がより好ましい。Ｒａ及びＲａ２としてのアルキル基は置換基を更に有していてもよい。この置換基としては、例えば、フッ素原子及び塩素原子等のハロゲン原子が挙げられる。Ｒａのアルキル基としては、例えば、メチル基、クロロメチル基、トリフルオロメチル基等が挙げられる。
【０１４５】
Ｒａは、水素原子、メチル基、ヒドロキシメチル基、トリフルオロメチル基が好ましく、水素原子、メチル基が特に好ましい。
【０１４６】
一般式（Ｖ）におけるＢは、アシル基、アルキル基、アルコキシ基、アシルオキシ基またはアルコキシカルボニル基を表し、アシルオキシ基、アルコキシカルボニル基が好ましく、アシルオキシ基がより好ましい。また、アシルオキシ基（一般式−Ｏ−ＣＯ−ＲＡで表される。ＲＡはアルキル基）の中でも、ＲＡの炭素数が１〜６のものが好ましく、ＲＡの炭素数１〜３のものがより好ましく、ＲＡの炭素数が１のもの（即ち、アセトキシ基）が特に好ましい。
【０１４７】
ｐは０〜５の整数を表し、０〜２が好ましく、１〜２がより好ましく、１が更に好ましい。
【０１４８】
上記各基は置換基を有していてもよく、好ましい置換基として、ヒドロキシル基、カルボキシル基、シアノ基、ハロゲン原子（フッ素原子、塩素原子、臭素原子、沃素原子）、アルコキシ基（メトキシ基、エトキシ基、プロポキシ基、ブトキシ基等）等を挙げることができる。環状構造については、置換基として更にアルキル基（好ましくは炭素数１〜８）を挙げることができる。
【０１４９】
高分子化合物（Ａ）は、一般式（Ｖ）で表される繰り返し単位を含有しても含有しなくてもよいが、含有する場合、一般式（Ｖ）で表される繰り返し単位の含有量は、高分子化合物（Ａ）中の全繰り返し単位に対し、５〜３０モル％が好ましく、より好ましくは５〜１５モル％である。
【０１５０】
一般式（Ｖ）で表される繰り返し単位の具体例を以下に挙げるが、これらに限定されるものではない。
【化１５】
2015178375.tif 000017
【０１５１】
一般式（ＶＩ）中、Ｒ５は非酸分解性の炭化水素基又はラクトン基を表す。  
Ｒａは水素原子、アルキル基又は−ＣＨ２−Ｏ−Ｒａ２基を表す。式中、Ｒａ２は、水素原子、アルキル基又はアシル基を表す。Ｒａ及びＲａ２としてのアルキル基は、好ましくは炭素数１〜８のアルキル基であり、炭素数１〜４がより好ましい。Ｒａ及びＲａ２としてのアルキル基は置換基を更に有していてもよい。この置換基としては、例えば、フッ素原子及び塩素原子等のハロゲン原子が挙げられる。Ｒａのアルキル基としては、例えば、メチル基、クロロメチル基、トリフルオロメチル基等が挙げられる。
【０１５２】
Ｒａは、水素原子、メチル基、ヒドロキシメチル基、トリフルオロメチル基が好ましく、水素原子、メチル基が特に好ましい。
【０１５３】
Ｒ５は、環状構造を有する炭化水素基又はラクトン基であることが好ましい。環状構造を有する場合の具体例として、単環又は多環のシクロアルキル基（炭素数３〜１２が好ましく、より好ましくは炭素数３〜７）、単環又は多環のシクロアルケニル基（炭素数３〜１２が好ましい）、アリール基（好ましくは炭素数６〜２０、より好ましくは炭素数６〜１２）、アラルキル基（好ましくは炭素数７〜２０、より好ましくは炭素数７〜１２）、単環又は多環のラクトン基（好ましくは炭素数４〜１５、より好ましくは炭素数４〜１０）などが挙げられる。
【０１５４】
上記各基は、更に置換基を有していてもよい。この置換基としては、例えば、アルキル基、シクロアルキル基、アリール基、アラルキル基、ハロゲン原子等が挙げられる。
【０１５５】
高分子化合物（Ａ）は、一般式（ＶＩ）で表される繰り返し単位を含有しても含有しなくてもよいが、含有する場合、一般式（ＶＩ）で表される繰り返し単位の含有量は、高分子化合物（Ａ）中の全繰り返し単位に対し、１〜４０モル％が好ましく、より好ましくは２〜２０モル％である。
【０１５６】
一般式（ＶＩ）で表される繰り返し単位の具体例を以下に挙げるが、本発明はこれらに限定されない。式中、Ｒａは、Ｈ、ＣＨ３、ＣＨ２ＯＨ、又はＣＦ３を表す。
【化１６】
2015178375.tif 000018
【０１５７】
【化１７】
2015178375.tif 000019
【０１５８】
本発明で用いられる高分子化合物（Ａ）には、活性光線又は放射線の照射により酸を発生する基（以下、「光酸発生基」とも言う）を側鎖に有する繰り返し単位を更に有することも感度が優れるという理由で好ましい。この場合は、後述の活性光線又は放射線により酸を発生する化合物（Ｂ）が独立した化合物でなく、本発明にかかわる高分子化合物（Ａ）中の一構成成分と言うことになる。すなわち、本発明の一態様として、高分子化合物（Ａ）が、更に、活性光線又は放射線の照射により酸を発生する基を側鎖に有する繰り返し単位を含み、前記高分子化合物（Ａ）と後述の化合物（Ｂ）とが同一の化合物であることも好ましい。
【０１５９】
光酸発生基を有する繰り返し単位として例えば、特開平９-３２５４９７号公報〔００２８〕に記載された繰り返し単位や、特開２００９-９３１３７号公報〔００３８〕〜〔００４１〕に記載された繰り返し単位が挙げられる。そして、この場合、この光酸発生基を有する繰り返し単位が本発明の活性光線又は放射線の照射により酸を発生する化合物（Ｂ）にあたると考えることができる。
【０１６０】
高分子化合物（Ａ）は、光酸発生基を側鎖に有する繰り返し単位を含有しても含有しなくてもよいが、含有する場合、光酸発生基を側鎖に有する繰り返し単位の含有率は、高分子化合物（Ａ）中の全繰り返し単位に対し、１〜１０モル％が好ましく、より好ましくは２〜８モル％である。
【０１６１】
光酸発生基を側鎖に有する繰り返し単位としては、下記一般式（５）により表される繰り返し単位を挙げることができる。
【化１８】
2015178375.tif 000020
【０１６２】
式中、Ｒ４１は、水素原子又はメチル基を表す。Ｌ４１は、単結合又は２価の連結基を表す。Ｌ４２は、２価の連結基を表す。Ｓは、活性光線又は放射線の照射により分解して側鎖に酸を発生させる構造部位を表す。
【０１６３】
以下に、一般式（５）で表される繰り返し単位の具体例を示すが、本発明がこれに限定されるものではない。
【化１９】
2015178375.tif 000021
【０１６４】
【化２０】
2015178375.tif 000022
【０１６５】
【化２１】
2015178375.tif 000023
【０１６６】
【化２２】
2015178375.tif 000024
【０１６７】
【化２３】
2015178375.tif 000025
【０１６８】
本発明の高分子化合物（Ａ）は、製膜性や溶剤溶解性を制御できるような他の重合性モノマーを共重合させてもよい。
【０１６９】
これらの重合性モノマーの例としては、水素化ヒドロキシスチレン、無水マレイン酸、アクリル酸誘導体（アクリル酸、アクリル酸エステル等）、メタクリル酸誘導体（メタクリル酸、メタクリル酸エステル等）、Ｎ−置換マレイミド、アクリロニトリル、メタクリロニトリル等を挙げることができるが、これらに限定されるものではない。
【０１７０】
また、上記とは別に、好ましい高分子化合物の繰り返し単位として、主鎖に環状構造を有する単位（インデン構造を有するモノマーに由来する単位など）、ナフトール構造を有する単位、−Ｃ（ＣＦ３）２ＯＨ基を有する繰り返し単位なども挙げられる。
【０１７１】
これら重合性モノマーから誘導される繰り返し単位、上述の繰り返し単位を高分子化合物（Ａ）が含有する場合、これら繰り返し単位の含有量は高分子化合物（Ａ）中の全繰り返し単位に対し、１〜３０モル％が好ましく、より好ましくは１〜１０モル％である。
【０１７２】
本発明において、高分子化合物（Ａ）は単独で用いてもよいし、２種以上組み合わせて用いてもよい。
【０１７３】
本発明で用いられる高分子化合物（Ａ）の質量平均分子量としては１５０００以下が好ましく、更に好ましくは質量平均分子量の範囲が１０００〜１００００、特に好ましい範囲は、２０００〜８０００である。
【０１７４】
高分子化合物の分子量が上記範囲であると、十分な解像性能、ＬＥＲ性能を得ることができる。
【０１７５】
高分子化合物（Ａ）の分散度（Ｍｗ／Ｍｎ）は、１．０〜１．８であることが好ましく、より好ましくは１．０〜１．５の範囲内である。
【０１７６】
ここで、高分子化合物（Ａ）の質量平均分子量（Ｍｗ）及び分散度（Ｍｗ／Ｍｎ）は、ポリスチレン基準のＧＰＣ（ゲルパーミエーションクロマトグラフィー）法（溶媒：ＴＨＦ）による。
【０１７７】
高分子化合物（Ａ）は、公知のラジカル重合法やアニオン重合法により合成することができる。例えば、ラジカル重合法では、ビニルモノマーを適当な有機溶媒に溶解し、過酸化物（過酸化ベンゾイル等）やニトリル化合物（アゾビスイソブチロニトリル等）、又はレドックス化合物（クメンヒドロペルオキシド−第一鉄塩等）を開始剤として、室温又は加温条件下で反応させて重合体を得ることができる。また、アニオン重合法では、ビニルモノマーを適当な有機溶媒に溶解し、金属化合物（ブチルリチウム等）を開始剤として、通常、冷却条件化で反応させて重合体を得ることができる。
【０１７８】
また各繰り返し単位の前駆体に相当する不飽和モノマーを用いてポリマーを重合した後に、合成したポリマーに低分子化合物を修飾し、所望の繰返し単位へ変換することによって合成することも可能である。いずれの場合も、リビングアニオン重合等のリビング重合を用いることで、得られる高分子化合物の分子量分布が均一となり、好ましい。
【０１７９】
以上において説明した高分子化合物の具体例を以下に示すが、本発明はこれらに限定されない。
【化２４】
2015178375.tif 000026
【０１８０】
【化２５】
2015178375.tif 000027
【０１８１】
【化２６】
2015178375.tif 000028
【０１８２】
【化２７】
2015178375.tif 000029
【０１８３】
上記具体例において、ｔＢｕはｔ−ブチル基を表す。  
酸で分解し得る基の含有率は、高分子化合物（Ａ）中の酸で分解し得る基の数（Ｂ）と酸で脱離する基で保護されていないアルカリ可溶性基の数（Ｓ）とにより、式Ｂ／（Ｂ＋Ｓ）によって計算される。この含有率は、好ましくは０．０１〜０．７であり、より好ましくは０．０５〜０．５０であり、更に好ましくは０．０５〜０．４０である。
【０１８４】
高分子化合物（Ａ）の組成物中の含有率は、感活性光線性又は感放射線性樹脂組成物の全固形分を基準として、５０〜９５質量％が好ましく、より好ましくは５５〜９２質量％、更に好ましくは６０〜８５質量％である。
【０１８５】
〔２〕活性光線又は放射線の照射により酸を発生する化合物
本発明の感活性光線性又は感放射線性樹脂組成物は、活性光線又は放射線の照射により酸を発生する化合物（以下、「酸発生剤（Ｂ）」又は「化合物（Ｂ）」ともいう）を含有することが好ましく、活性光線又は放射線の照射によりカルボン酸以外の酸を発生する化合物を含有することがより好ましい。酸発生剤としては、光カチオン重合の光開始剤、光ラジカル重合の光開始剤、色素類の光消色剤、光変色剤、あるいはマイクロレジスト等に使用されている活性光線又は放射線の照射により酸を発生する公知の化合物及びそれらの混合物を適宜に選択して使用することができる。
【０１８６】
酸発生剤（Ｂ）としての、活性光線又は放射線の照射により分解して酸を発生する化合物の内で好ましい化合物として、下記一般式（ＺＩ）、（ＺＩＩ）、（ＺＩＩＩ）で表される化合物を挙げることができる。
【化２８】
2015178375.tif 000030
【０１８７】
上記一般式（ＺＩ）において、Ｒ２０１、Ｒ２０２及びＲ２０３は、各々独立に有機基を表す。
【０１８８】
Ｚ−は、非求核性アニオンを表し、好ましくはスルホン酸アニオン、ビス（アルキルスルホニル）アミドアニオン、トリス（アルキルスルホニル）メチドアニオン、ＢＦ４−、ＰＦ６−、ＳｂＦ６−などが挙げられ、好ましくは炭素原子を含有する有機アニオンである。好ましい有機アニオンとしては下式ＡＮ１〜ＡＮ３に示す有機アニオンが挙げられる。
【化２９】
2015178375.tif 000031
【０１８９】
式ＡＮ１〜ＡＮ３中、Ｒｃ１〜Ｒｃ３はそれぞれ独立に有機基を表す。
【０１９０】
Ｒｃ１〜Ｒｃ３における有機基として、炭素数１〜３０のものがあげられ、好ましくは置換されていてもよいアルキル基、置換されていてもよいアリール基、又はこれらの複数が、単結合、−Ｏ−、−ＣＯ２−、−Ｓ−、−ＳＯ３−、−ＳＯ２Ｎ（Ｒｄ１）−などの連結基で連結された基を挙げることができる。更には他の結合しているアルキル基、アリール基と環構造を形成してもよい。  
Ｒｄ１は水素原子、又はアルキル基を表し、他の結合しているアルキル基、アリール基と環構造を形成してもよい。
【０１９１】
Ｒｃ１〜Ｒｃ３の有機基として、１位がフッ素原子又はフロロアルキル基で置換されたアルキル基、フッ素原子又はフロロアルキル基で置換されたフェニル基であってもよい。フッ素原子又はフロロアルキル基を有することにより、光照射によって発生した酸の酸性度が上がり、感度が向上する。Ｒｃ１〜Ｒｃ３において炭素原子を５個以上有する時、少なくとも１つの炭素原子は水素原子で置換されていることが好ましく、水素原子の数がフッ素原子より多いことがより好ましい。炭素数５以上のパーフロロアルキル基を有さないことにより生態への毒性が軽減する。
【０１９２】
Ｒ２０１、Ｒ２０２及びＲ２０３としての有機基の炭素数は、一般的に１〜３０、好ましくは１〜２０である。
【０１９３】
また、Ｒ２０１〜Ｒ２０３のうち２つが結合して環構造を形成してもよく、環内に酸素原子、硫黄原子、エステル結合、アミド結合、カルボニル基を含んでいてもよい。
【０１９４】
Ｒ２０１〜Ｒ２０３の内の２つが結合して形成する基としては、アルキレン基（例えば、ブチレン基、ペンチレン基）を挙げることができる。
【０１９５】
Ｒ２０１、Ｒ２０２及びＲ２０３としての有機基の具体例としては、後述する化合物（ＺＩ−１）、（ＺＩ−２）、（ＺＩ−３）における対応する基を挙げることができる。
【０１９６】
なお、一般式（ＺＩ）で表される構造を複数有する化合物であってもよい。例えば、一般式（ＺＩ）で表される化合物のＲ２０１〜Ｒ２０３の少なくともひとつが、一般式（ＺＩ）で表されるもうひとつの化合物のＲ２０１〜Ｒ２０３の少なくともひとつと結合した構造を有する化合物であってもよい。
【０１９７】
更に好ましい（ＺＩ）成分として、以下に説明する化合物（ＺＩ−１）、（ＺＩ−２）、及び（ＺＩ−３）を挙げることができる。
【０１９８】
化合物（ＺＩ−１）は、上記一般式（ＺＩ）のＲ２０１〜Ｒ２０３の少なくとも１つがアリール基である、アリールスルホニム化合物、即ち、アリールスルホニウムをカチオンとする化合物である。  
アリールスルホニウム化合物は、Ｒ２０１〜Ｒ２０３の全てがアリール基でもよいし、Ｒ２０１〜Ｒ２０３の一部がアリール基で、残りがアルキル基でもよい。
【０１９９】
アリールスルホニウム化合物としては、例えば、トリアリールスルホニウム化合物、ジアリールアルキルスルホニウム化合物、アリールジアルキルスルホニウム化合物を挙げることができる。
【０２００】
アリールスルホニウム化合物のアリール基としてはフェニル基、ナフチル基などのアリール基、インドール残基、ピロール残基、などのヘテロアリール基が好ましく、更に好ましくはフェニル基、インドール残基である。アリールスルホニム化合物が２つ以上のアリール基を有する場合に、２つ以上あるアリール基は同一であっても異なっていてもよい。
【０２０１】
アリールスルホニウム化合物が必要に応じて有しているアルキル基、シクロアルキル基は、炭素数１〜１５の直鎖又は分岐のアルキル基、炭素数３〜１５のシクロアルキル基が好ましく、例えば、メチル基、エチル基、プロピル基、ｎ−ブチル基、ｓｅｃ−ブチル基、ｔ−ブチル基、シクロプロピル基、シクロブチル基、シクロヘキシル基等を挙げることができる。
【０２０２】
Ｒ２０１〜Ｒ２０３としてのアリール基、アルキル基は、アルキル基（例えば炭素数１〜１５）、シクロアルキル基（例えば炭素数３〜１５）、アリール基（例えば炭素数６〜１４）、アルコキシ基（例えば炭素数１〜１５）、ハロゲン原子、水酸基、フェニルチオ基を置換基として有してもよい。好ましい置換基としては炭素数１〜１２の直鎖又は分岐のアルキル基、炭素数３〜１２のシクロアルキル基、炭素数１〜１２の直鎖、分岐又は環状のアルコキシ基であり、最も好ましくは炭素数１〜４のアルキル基、炭素数１〜４のアルコキシ基である。置換基は、３つのＲ２０１〜Ｒ２０３のうちのいずれか１つに置換していてもよいし、３つ全てに置換していてもよい。また、Ｒ２０１〜Ｒ２０３がアリール基の場合に、置換基はアリール基のｐ−位に置換していることが好ましい。
【０２０３】
次に、化合物（ＺＩ−２）について説明する。
【０２０４】
化合物（ＺＩ−２）は、式（ＺＩ）におけるＲ２０１〜Ｒ２０３が、各々独立に、芳香環を含有しない有機基を表す場合の化合物である。ここで芳香環とは、ヘテロ原子を含有する芳香族環も包含するものである。  
Ｒ２０１〜Ｒ２０３としての芳香環を含有しない有機基は、一般的に炭素数１〜３０、好ましくは炭素数１〜２０である。
【０２０５】
Ｒ２０１〜Ｒ２０３は、各々独立に、好ましくはアルキル基、シクロアルキル基、２−オキソアルキル基、アルコキシカルボニルメチル基、アリル基、ビニル基であり、更に好ましくは直鎖、分岐、環状２−オキソアルキル基、アルコキシカルボニルメチル基であり、最も好ましくは直鎖、分岐２−オキソアルキル基である。
【０２０６】
Ｒ２０１〜Ｒ２０３としてのアルキル基は、直鎖、分岐のいずれであってもよく、好ましくは、炭素数１〜１０の直鎖又は分岐アルキル基（例えば、メチル基、エチル基、プロピル基、ブチル基、ペンチル基）を挙げることができる。Ｒ２０１〜Ｒ２０３としてのシクロアルキル基は、炭素数３〜１０のシクロアルキル基（シクロペンチル基、シクロヘキシル基、ノルボルニル基）を挙げることができる。
【０２０７】
Ｒ２０１〜Ｒ２０３としての２−オキソアルキル基は、直鎖、分岐、環状のいずれであってもよく、好ましくは、上記のアルキル基、シクロアルキル基の２位に＞Ｃ＝Ｏを有する基を挙げることができる。
【０２０８】
Ｒ２０１〜Ｒ２０３としてのアルコキシカルボニルメチル基におけるアルコキシ基としては、好ましくは炭素数１〜５のアルコキシ基（メトキシ基、エトキシ基、プロポキシ基、ブトキシ基、ペントキシ基）を挙げることができる。
【０２０９】
Ｒ２０１〜Ｒ２０３は、ハロゲン原子、アルコキシ基（例えば炭素数１〜５）、水酸基、シアノ基、ニトロ基によって更に置換されていてもよい。
【０２１０】
Ｒ２０１〜Ｒ２０３のうち２つが結合して環構造を形成してもよく、環内に酸素原子、硫黄原子、エステル結合、アミド結合、カルボニル基を含んでいてもよい。Ｒ２０１〜Ｒ２０３の内の２つが結合して形成する基としては、アルキレン基（例えば、ブチレン基、ペンチレン基）を挙げることができる。
【０２１１】
次に、化合物（ＺＩ−３）について説明する。
【０２１２】
化合物（ＺＩ−３）とは、以下の一般式（ＺＩ−３）で表される化合物であり、フェナシルスルフォニウム塩構造を有する化合物である。
【化３０】
2015178375.tif 000032
【０２１３】
Ｒ１ｃ〜Ｒ５ｃは、各々独立に、水素原子、アルキル基、アルコキシ基、又はハロゲン原子を表す。
【０２１４】
Ｒ６ｃ及びＲ７ｃは、各々独立に、水素原子又はアルキル基を表す。
【０２１５】
Ｒｘ及びＲｙは、各々独立に、アルキル基、２−オキソアルキル基、アルコキシカルボニルメチル基、アリル基、又はビニル基を表す。
【０２１６】
Ｒ１ｃ〜Ｒ７ｃのいずれか２つ以上が結合して環構造を形成しても良い。また、ＲｘとＲｙが結合して環構造を形成しても良い。これらの環構造は、酸素原子、硫黄原子、エステル結合、アミド結合を含んでいてもよい。
【０２１７】
Ｘ−は、一般式（ＺＩ）におけるＺ−と同義である。
【０２１８】
化合物（ＺＩ−３）の具体例としては、特開２００４−２３３６６１号公報の段落００４７，００４８や、特開２００３−３５９４８号公報の段落００４０〜００４６に例示されている化合物、等を挙げることができる。
【０２１９】
次に、一般式（ＺＩＩ）、（ＺＩＩＩ）について説明する。
【０２２０】
一般式（ＺＩＩ）、（ＺＩＩＩ）中、Ｒ２０４〜Ｒ２０７は、各々独立に、置換基を有してもよいアリール基、置換基を有していてもよいアルキル基、又は置換基を有していてもよいシクロアルキル基を表す。
【０２２１】
Ｒ２０４〜Ｒ２０７のアリール基の具体例、好適なものとしては、前記化合物（ＺＩ−１）におけるＲ２０１〜Ｒ２０３としてのアリール基として説明したものと同様である。
【０２２２】
Ｒ２０４〜Ｒ２０７のアルキル基及びシクロアルキル基の具体例、好適なものとしては、前記化合物（ＺＩ−２）におけるＲ２０１〜Ｒ２０３としての直鎖又は分岐のアルキル基及びシクロアルキル基として説明したものと同様である。
【０２２３】
Ｚ−は、一般式（ＺＩ）に於けるＺ−と同義である。
【０２２４】
酸発生剤（Ｂ）としての、活性光線又は放射線の照射により酸を発生する化合物の内で好ましい化合物として、更に、下記一般式（ＺＩＶ）、（ＺＶ）、（ＺＶＩ）で表される化合物を挙げることができる。
【化３１】
2015178375.tif 000033
【０２２５】
一般式（ＺＩＶ）〜（ＺＶＩ）中、
Ａｒ３及びＡｒ４は、各々独立に、置換若しくは無置換のアリール基を表す。
【０２２６】
Ｒ２０８は、一般式（ＺＶ）と（ＺＶＩ）中で各々独立して、置換若しくは無置換のアルキル基、置換若しくは無置換のシクロアルキル基、又は置換若しくは無置換のアリール基を表す。発生酸の強度を高める点では、Ｒ２０８はフッ素原子により置換されていることが好ましい。
【０２２７】
Ｒ２０９及びＲ２１０は、各々独立に、置換若しくは無置換のアルキル基、置換若しくは無置換のシクロアルキル基、置換若しくは無置換のアリール基又は電子求引性基を表す。Ｒ２０９として好ましくは、置換若しくは無置換のアリール基である。Ｒ２１０として好ましくは、電子求引性基であり、より好ましくはシアノ基、フロロアルキル基である。
【０２２８】
Ａは、置換若しくは無置換のアルキレン基、置換若しくは無置換のアルケニレン基、又は置換若しくは無置換のアリーレン基を表す。
【０２２９】
なお、一般式（ＺＶＩ）で表される構造を複数有する化合物も本発明では好ましい。例えば、一般式（ＺＶＩ）で表される化合物のＲ２０９又はＲ２１０のいずれかが、一般式（ＺＶＩ）で表されるもう一つの化合物のＲ２０９又はＲ２１０のいずれかと結合した構造を有する化合物であってもよい。
【０２３０】
酸発生剤（Ｂ）としての、活性光線又は放射線の照射により分解してカルボン酸以外の酸を発生する化合物の内でより好ましくは、一般式（ＺＩ）〜（ＺＩＩＩ）で表される化合物であり、更に好ましくは（ＺＩ）で表される化合物であり、最も好ましくは（ＺＩ−１）〜（ＺＩ−３）で表される化合物である。
【０２３１】
酸発生剤（Ｂ）の具体例を以下に示すが、これらに限定するものではない。
【化３２】
2015178375.tif 000034
【０２３２】
【化３３】
2015178375.tif 000035
【０２３３】
【化３４】
2015178375.tif 000036
【０２３４】
【化３５】
2015178375.tif 000037
【０２３５】
酸発生剤（Ｂ）は、１種単独で又は２種以上を組み合わせて使用することができる。２種以上を組み合わせて使用する際には、水素原子を除く全原子数が２以上異なる２種の有機酸を発生する化合物を組み合わせることが好ましい。
【０２３６】
酸発生剤（Ｂ）の組成物中の含有率は、感活性光線性又は感放射線性樹脂組成物の全固形分を基準として、５〜５０質量％が好ましく、より好ましくは８〜４０質量％、更に好ましくは１０〜４０質量％である。
【０２３７】
〔３〕塩基性化合物
本発明に係る感活性光線性又は感放射線性樹脂組成物は、塩基性化合物を含むことが好ましい。塩基性化合物は、好ましくは、フェノールと比較して塩基性がより強い化合物である。塩基性化合物は、有機塩基性化合物であることが好ましく、含窒素塩基性化合物であることが更に好ましい。また、一態様において、酸発生剤に対して相対的に弱酸となるオニウム塩を塩基性化合物として用いることもできる。
【０２３８】
使用可能な含窒素塩基性化合物は特に限定されないが、例えば、以下の（１）〜（７）に分類される化合物を用いることができ、なかでも、後述する（４）アンモニウム塩が好ましい。
【０２３９】
（１）一般式（ＢＳ−１）により表される化合物
【化３６】
2015178375.tif 000038
【０２４０】
一般式（ＢＳ−１）中、
Ｒは、各々独立に、水素原子又は有機基を表す。但し、３つのＲのうち少なくとも１つは有機基である。この有機基は、直鎖若しくは分岐鎖のアルキル基、単環若しくは多環のシクロアルキル基、アリール基又はアラルキル基である。
【０２４１】
前記一般式（ＢＳ−１）により表される化合物についての説明（各基の説明、一般式（ＢＳ−１）により表される化合物の具体例等）としては、特開２０１３−０１５５７２号公報段落０４７１〜０４８１の記載を参酌でき、これらの内容は本願明細書に組み込まれる。
【０２４２】
（２）含窒素複素環構造を有する化合物
この含窒素複素環は、芳香族性を有していてもよく、芳香族性を有していなくてもよい。また、窒素原子を複数有していてもよい。更に、窒素以外のヘテロ原子を含有していてもよい。具体的には、例えば、イミダゾール構造を有する化合物（２−フェニルベンゾイミダゾール、２，４，５−トリフェニルイミダゾールなど）、ピペリジン構造を有する化合物〔Ｎ−ヒドロキシエチルピペリジン及びビス（１，２，２，６，６−ペンタメチル−４−ピペリジル）セバケートなど〕、ピリジン構造を有する化合物（４−ジメチルアミノピリジンなど）、並びにアンチピリン構造を有する化合物（アンチピリン及びヒドロキシアンチピリンなど）が挙げられる。
【０２４３】
好ましい含窒素複素環構造を有する化合物の例としては、例えば、グアニジン、アミノピリジン、アミノアルキルピリジン、アミノピロリジン、インダゾール、イミダゾール、ピラゾール、ピラジン、ピリミジン、プリン、イミダゾリン、ピラゾリン、ピペラジン、アミノモルフォリン及びアミノアルキルモルフォリンが挙げられる。これらは、置換基を更に有していてもよい。
【０２４４】
好ましい置換基としては、例えば、アミノ基、アミノアルキル基、アルキルアミノ基、アミノアリール基、アリールアミノ基、アルキル基、アルコキシ基、アシル基、アシロキシ基、アリール基、アリールオキシ基、ニトロ基、水酸基及びシアノ基が挙げられる。
【０２４５】
特に好ましい塩基性化合物としては、例えば、イミダゾール、２−メチルイミダゾール、４−メチルイミダゾール、Ｎ−メチルイミダゾール、２−フェニルイミダゾール、４，５−ジフェニルイミダゾール、２，４，５−トリフェニルイミダゾール、２−アミノピリジン、３−アミノピリジン、４−アミノピリジン、２−ジメチルアミノピリジン、４−ジメチルアミノピリジン、２−ジエチルアミノピリジン、２−（アミノメチル）ピリジン、２−アミノ−３−メチルピリジン、２−アミノ−４−メチルピリジン、２−アミノ５−メチルピリジン、２−アミノ−６−メチルピリジン、３−アミノエチルピリジン、４−アミノエチルピリジン、３−アミノピロリジン、ピペラジン、Ｎ−（２−アミノエチル）ピペラジン、Ｎ−（２−アミノエチル）ピペリジン、４−アミノ−２，２，６，６テトラメチルピペリジン、４−ピペリジノピペリジン、２−イミノピペリジン、１−（２−アミノエチル）ピロリジン、ピラゾール、３−アミノ−５−メチルピラゾール、５−アミノ−３−メチル−１−ｐ−トリルピラゾール、ピラジン、２−（アミノメチル）−５メチルピラジン、ピリミジン、２，４−ジアミノピリミジン、４，６−ジヒドロキシピリミジン、２−ピラゾリン、３−ピラゾリン、Ｎ−アミノモルフォリン及びＮ−（２−アミノエチル）モルフォリンが挙げられる。
【０２４６】
また、環構造を２つ以上有する化合物も好適に用いられる。具体的には、例えば、１，５−ジアザビシクロ［４．３．０］ノナ−５−エン及び１，８−ジアザビシクロ〔５．４．０〕−ウンデカ−７−エンが挙げられる。
【０２４７】
（３）フェノキシ基を有するアミン化合物
フェノキシ基を有するアミン化合物とは、アミン化合物が含んでいるアルキル基のＮ原子と反対側の末端にフェノキシ基を備えた化合物である。フェノキシ基は、例えば、アルキル基、アルコキシ基、ハロゲン原子、シアノ基、ニトロ基、カルボキシ基、カルボン酸エステル基、スルホン酸エステル基、アリール基、アラルキル基、アシロキシ基及びアリールオキシ基等の置換基を有していてもよい。
【０２４８】
この化合物は、より好ましくは、フェノキシ基と窒素原子との間に、少なくとも１つのオキシアルキレン鎖を有している。１分子中のオキシアルキレン鎖の数は、好ましくは３〜９個、更に好ましくは４〜６個である。オキシアルキレン鎖の中でも−ＣＨ２ＣＨ２Ｏ−が特に好ましい。
【０２４９】
具体例としては、２−［２−｛２―（２，２―ジメトキシ−フェノキシエトキシ）エチル｝−ビス−（２−メトキシエチル）］−アミン、及び、ＵＳ２００７／０２２４５３９Ａ１号明細書の段落［００６６］に例示されている化合物（Ｃ１−１）〜（Ｃ３−３）が挙げられる。
【０２５０】
フェノキシ基を有するアミン化合物は、例えば、フェノキシ基を有する１級又は２級アミンとハロアルキルエーテルとを加熱して反応させ、水酸化ナトリウム、水酸化カリウム及びテトラアルキルアンモニウム等の強塩基の水溶液を添加した後、酢酸エチル及びクロロホルム等の有機溶剤で抽出することにより得られる。また、フェノキシ基を有するアミン化合物は、１級又は２級アミンと、末端にフェノキシ基を有するハロアルキルエーテルとを加熱して反応させ、水酸化ナトリウム、水酸化カリウム及びテトラアルキルアンモニウム等の強塩基の水溶液を添加した後、酢酸エチル及びクロロホルム等の有機溶剤で抽出することによって得ることもできる。
【０２５１】
（４）アンモニウム塩
塩基性化合物として、アンモニウム塩も適宜用いることができ、第四級アンモニウム塩が好ましい。
【０２５２】
アンモニウム塩のカチオンとしては、炭素数１〜１８のアルキル基が置換したテトラアルキルアンモニウムカチオンが好ましく、テトラメチルアンモニウムカチオン、テトラエチルアンモニウムカチオン、テトラ（ｎ−プロピル）アンモニウムカチオン、テトラ（ｉ−プロピル）アンモニウムカチオン、テトラ（ｎ−ブチル）アンモニウムカチオン、テトラ（ｎ−ヘプチル）アンモニウムカチオン、テトラ（ｎ−オクチル）アンモニウムカチオン、ジメチルヘキサデシルアンモニウムカチオン、ベンジルトリメチルカチオン等がより好ましく、テトラ（ｎ−ブチル）アンモニウムカチオンがもっとも好ましい。
【０２５３】
アンモニウム塩のアニオンとしては、例えば、ヒドロキシド、カルボキシレート、ハライド、スルホネート、ボレート及びフォスフェートが挙げられる。これらのうち、ヒドロキシド又はカルボキシレートが特に好ましい。
【０２５４】
ハライドとしては、クロライド、ブロマイド及びアイオダイドが特に好ましい。
【０２５５】
スルホネートとしては、炭素数１〜２０の有機スルホネートが特に好ましい。有機スルホネートとしては、例えば、炭素数１〜２０のアルキルスルホネート及びアリールスルホネートが挙げられる。
【０２５６】
アルキルスルホネートに含まれるアルキル基は、置換基を有していてもよい。この置換基としては、例えば、フッ素原子、塩素原子、臭素原子、アルコキシ基、アシル基及びアリール基が挙げられる。アルキルスルホネートとして、具体的には、メタンスルホネート、エタンスルホネート、ブタンスルホネート、ヘキサンスルホネート、オクタンスルホネート、ベンジルスルホネート、トリフルオロメタンスルホネート、ペンタフルオロエタンスルホネート及びノナフルオロブタンスルホネートが挙げられる。
【０２５７】
アリールスルホネートに含まれるアリール基としては、例えば、フェニル基、ナフチル基及びアントリル基が挙げられる。これらアリール基は、置換基を有していてもよい。この置換基としては、例えば、炭素数１〜６の直鎖若しくは分岐鎖アルキル基及び炭素数３〜６のシクロアルキル基が好ましい。具体的には、例えば、メチル、エチル、ｎ−プロピル、イソプロピル、ｎ−ブチル、ｉ−ブチル、ｔ−ブチル、ｎ−ヘキシル及びシクロヘキシル基が好ましい。他の置換基としては、炭素数１〜６のアルコキシ基、ハロゲン原子、シアノ、ニトロ、アシル基及びアシロキシ基が挙げられる。
【０２５８】
カルボキシレートとしては、脂肪族カルボキシレートでも芳香族カルボキシレートでもよく、アセテート、ラクテート、ビルベート、トリフルオロアセテート、アダマンタンカルボキシレート、ヒドロキシアダマンタンカルボキシレート、ベンゾエート、ナフトエート、サリチレート、フタレート、フェノレート等が挙げられ、特にベンゾエート、ナフトエート、フェノレート等が好ましく、ベンゾエートが最も好ましい。
【０２５９】
この場合、アンモニウム塩としては、テトラ（ｎ−ブチル）アンモニウムベンゾエート、テトラ（ｎ−ブチル）アンモニウムフェノレート等が好ましい。
【０２６０】
ヒドロキシドの場合、このアンモニウム塩は、炭素数１〜８のテトラアルキルアンモニウムヒドロキシド（テトラメチルアンモニウムヒドロキシド及びテトラエチルアンモニウムヒドロキシド、テトラ−（ｎ−ブチル）アンモニウムヒドロキシド等のテトラアルキルアンモニウムヒドロキシドであることが特に好ましい。
【０２６１】
（５）プロトンアクセプター性官能基を有し、かつ、活性光線又は放射線の照射により分解してプロトンアクセプター性が低下、消失、又はプロトンアクセプター性から酸性に変化した化合物を発生する化合物（ＰＡ）
本発明に係る組成物は、塩基性化合物として、プロトンアクセプター性官能基を有し、かつ、活性光線又は放射線の照射により分解してプロトンアクセプター性が低下、消失、又はプロトンアクセプター性から酸性に変化した化合物を発生する化合物〔以下、化合物（ＰＡ）ともいう〕を更に含んでいてもよい。
【０２６２】
プロトンアクセプター性官能基を有し、かつ、活性光線又は放射線の照射により分解してプロトンアクセプター性が低下、消失、又はプロトンアクセプター性から酸性に変化した化合物を発生する化合物（ＰＡ）としては、特開２０１２−３２７６２号公報段落０３７９〜０４２５（対応する米国特許出願公開第２０１２／０００３５９０号明細書の［０３８６］〜［０４３５］）の記載を参酌でき、これらの内容は本願明細書に組み込まれる。
【０２６３】
本発明の組成物において、化合物（ＰＡ）の組成物全体中の配合率は、全固形分中０．１〜１０質量％が好ましく、より好ましくは１〜８質量％である。
【０２６４】
（６）グアニジン化合物
本発明の組成物は、グアニジン化合物を更に含有していてもよい。
【０２６５】
グアニジン化合物としては、特開２０１２−３２７６２号公報段落０３７４〜０３７８（対応する米国特許出願公開第２０１２／０００３５９０号明細書の［０３８２］〜［０３８５］）の記載を参酌でき、これらの内容は本願明細書に組み込まれる。
【０２６６】
（７）窒素原子を有し、酸の作用により脱離する基を有する低分子化合物
本発明の組成物は、窒素原子を有し、酸の作用により脱離する基を有する低分子化合物（以下において、「低分子化合物（Ｄ）」又は「化合物（Ｄ）」ともいう）を含有することができる。低分子化合物（Ｄ）は、酸の作用により脱離する基が脱離した後は、塩基性を有することが好ましい。
【０２６７】
低分子化合物（Ｄ）としては、特開２０１２−１３３３３１号公報段落０３２４〜０３３７の記載を参酌でき、これらの内容は本願明細書に組み込まれる。
【０２６８】
本発明において、低分子化合物（Ｄ）は、一種単独でも又は２種以上を混合しても使用することができる。
【０２６９】
本発明の組成物は、低分子化合物（Ｄ）を含有してもしなくてもよいが、含有する場合、化合物（Ｄ）の含有量は、上述した塩基性化合物と合わせた組成物の全固形分を基準として、通常、０．００１〜２０質量％、好ましくは０．００１〜１０質量％、より好ましくは０．０１〜５質量％である。
【０２７０】
また、本発明の組成物が酸発生剤を含有する場合、酸発生剤と化合物（Ｄ）の組成物中の使用割合は、酸発生剤／［化合物（Ｄ）＋下記塩基性化合物］（モル比）＝２．５〜３００であることが好ましい。即ち、感度、解像度の点からモル比が２．５以上が好ましく、露光後加熱処理までの経時でのレジストパターンの太りによる解像度の低下抑制の点から３００以下が好ましい。酸発生剤／［化合物（Ｄ）＋上記塩基性化合物］（モル比）は、より好ましくは５．０〜２００、更に好ましくは７．０〜１５０である。
【０２７１】
その他、本発明に係る組成物に使用可能なものとして、特開２００２−３６３１４６号公報の実施例で合成されている化合物、及び特開２００７−２９８５６９号公報の段落０１０８に記載の化合物等が挙げられる。
【０２７２】
塩基性化合物として、感光性の塩基性化合物を用いてもよい。感光性の塩基性化合物としては、例えば、特表２００３−５２４７９９号公報、及び、Ｊ．Ｐｈｏｔｏｐｏｌｙｍ．Ｓｃｉ＆Ｔｅｃｈ．Ｖｏｌ．８，Ｐ．５４３−５５３（１９９５）等に記載の化合物を用いることができる。
【０２７３】
酸発生剤に対して相対的に弱酸となるオニウム塩としては、下記一般式（ｄ１−１）〜（ｄ１−３）で表される化合物であることが好ましい。
【化３７】
2015178375.tif 000039
【０２７４】
式中、Ｒ５１は置換基を有していてもよい炭化水素基であり、Ｚ２ｃは置換基を有していてもよい炭素数１〜３０の炭化水素基（ただし、Ｓに隣接する炭素にはフッ素原子は置換されていないものとする）であり、Ｒ５２は有機基であり、Ｙ３は直鎖状、分岐鎖状若しくは環状のアルキレン基又はアリーレン基であり、Ｒｆはフッ素原子を含む炭化水素基であり、Ｍ＋は各々独立に、スルホニウム又はヨードニウムカチオンである。
【０２７５】
Ｍ＋として表されるスルホニウムカチオン又はヨードニウムカチオンの好ましい例としては、一般式（ＺＩ）で例示したスルホニウムカチオン及び一般式（ＺＩＩ）で例示したヨードニウムカチオンを挙げることができる。
【０２７６】
一般式（ｄ１−１）で表される化合物のアニオン部の好ましい例としては、特開２０１２−２４２７９９号公報の段落〔０１９８〕に例示された構造を挙げることが出来る。
【０２７７】
一般式（ｄ１‐２）で表される化合物のアニオン部の好ましい例としては、特開２０１２−２４２７９９号公報の段落〔０２０１〕に例示された構造を挙げることが出来る。
【０２７８】
一般式（ｄ１‐３）で表される化合物のアニオン部の好ましい例としては、特開２０１２−２４２７９９号公報の段落〔０２０９〕及び〔０２１０〕に例示された構造を挙げることが出来る。
【０２７９】
酸発生剤に対して相対的に弱酸となるオニウム塩は、（Ｃ）カチオン部位とアニオン部位を同一分子内に有し、かつ、該カチオン部位とアニオン部位が共有結合により連結している化合物（以下、「化合物（ＣＡ）」ともいう。）であってもよい。
【０２８０】
化合物（ＣＡ）としては、下記一般式（Ｃ−１）〜（Ｃ−３）のいずれかで表される化合物であることが好ましい。
【化３８】
2015178375.tif 000040
【０２８１】
一般式（Ｃ−１）〜（Ｃ−３）中、
Ｒ１、Ｒ２、Ｒ３は、炭素数1以上の置換基を表す。
【０２８２】
Ｌ１は、カチオン部位とアニオン部位を連結する２価の連結基又は単結合を表す。
【０２８３】
−Ｘ−は、−ＣＯＯ−、−ＳＯ３−、−ＳＯ２−、−Ｎ−−Ｒ４から選択されるアニオン部位を表す。Ｒ４は、隣接するＮ原子との連結部位に、カルボニル基：−Ｃ（＝Ｏ）−、スルホニル基：−Ｓ（＝Ｏ）２−、スルフィニル基：−Ｓ（＝Ｏ）−を有する１価の置換基を表す。
【０２８４】
Ｒ１、Ｒ２、Ｒ３、Ｒ４、Ｌ１は互いに結合して環構造を形成してもよい。また、（Ｃ−３）において、Ｒ１〜Ｒ３のうち２つを合わせて、Ｎ原子と２重結合を形成してもよい。
【０２８５】
Ｒ１〜Ｒ３における炭素数１以上の置換基としては、アルキル基、シクロアルキル基、アリール基、アルキルオキシカルボニル基、シクロアルキルオキシカルボニル基、アリールオキシカルボニル基、アルキルアミノカルボニル基、シクロアルキルアミノカルボニル基、アリールアミノカルボニル基などが挙げられる。好ましくは、アルキル基、シクロアルキル基、アリール基である。
【０２８６】
２価の連結基としてのＬ１は、直鎖若しくは分岐鎖状アルキレン基、シクロアルキレン基、アリーレン基、カルボニル基、エーテル結合、エステル結合、アミド結合、ウレタン結合、ウレア結合、及びこれらの２種以上を組み合わせてなる基等が挙げられる。Ｌ１は、より好ましくは、アルキレン基、アリーレン基、エーテル結合、エステル結合、及びこれらの２種以上を組み合わせてなる基である。
【０２８７】
一般式（Ｃ−１）で表される化合物の好ましい例としては、特開２０１３−６８２７号公報の段落〔００３７〕〜〔００３９〕及び特開２０１３−８０２０号公報の段落〔００２７〕〜〔００２９〕に例示された化合物を挙げることが出来る。
【０２８８】
一般式（Ｃ−２）で表される化合物の好ましい例としては、特開２０１２−１８９９７７号公報の段落〔００１２〕〜〔００１３〕に例示された化合物を挙げることが出来る。
【０２８９】
一般式（Ｃ−３）で表される化合物の好ましい例としては、特開２０１２−２５２１２４号公報の段落〔００２９〕〜〔００３１〕に例示された化合物を挙げることが出来る。
【０２９０】
酸発生剤に対して相対的に弱酸となるオニウム塩の含有量は、組成物の固形分基準で、０．５〜１０．０質量％であることが好ましく、０．５〜８．０質量％であることがより好ましく、１．０〜８．０質量％であることがさらに好ましい。
【０２９１】
塩基性化合物の分子量は、通常は１００〜１５００であり、好ましくは１５０〜１３００であり、より好ましくは２００〜１０００である。
【０２９２】
これらの塩基性化合物は、１種類を単独で用いてもよく、２種類以上を組み合わせて用いてもよい。
【０２９３】
本発明に係る組成物が塩基性化合物を含んでいる場合、その含有量は、組成物の全固形分を基準として、０．０１〜１０．０質量％であることが好ましく、０．１〜８．０質量％であることがより好ましく、０．２〜５．０質量％であることが特に好ましい。
【０２９４】
塩基性化合物の光酸発生剤に対するモル比は、好ましくは０．０１〜１０とし、より好ましくは０．０５〜５とし、更に好ましくは０．１〜３とする。このモル比を過度に大きくすると、感度及び／又は解像度が低下する場合がある。このモル比を過度に小さくすると、露光と加熱（ポストベーク）との間において、パターンの細りを生ずる可能性がある。より好ましくは０．０５〜５、更に好ましくは０．１〜３である。なお、上記モル比における光酸発生剤とは、上記樹脂の一般式（５）により表される繰り返し単位と上記樹脂が更に含んでいてもよい光酸発生剤との合計の量を基準とするものである。
【０２９５】
〔４〕界面活性剤
本発明の組成物は、更に界面活性剤を含有してもよい。含有する場合、界面活性剤としては、フッ素系及び／又はシリコン系界面活性剤が好ましい。
【０２９６】
これらに該当する界面活性剤としては、大日本インキ化学工業（株）製のメガファックＦ１７６、メガファックＲ０８、ＯＭＮＯＶＡ社製のＰＦ６５６、ＰＦ６３２０、トロイケミカル（株）製のトロイゾルＳ−３６６、住友スリーエム（株）製のフロラードＦＣ４３０、信越化学工業（株）製のポリシロキサンポリマーＫＰ−３４１などが挙げられる。
【０２９７】
また、フッ素系及び／又はシリコン系界面活性剤以外の他の界面活性剤を使用することもできる。より具体的には、ポリオキシエチレンアルキルエーテル類、ポリオキシエチレンアルキルアリールエーテル類などが挙げられる。
【０２９８】
その他、公知の界面活性剤が適宜使用可能である。使用可能な界面活性剤としては、例えば、米国特許出願公開第２００８／０２４８４２５Ａ１号明細書の［０２７３］以降に記載の界面活性剤が挙げられる。
【０２９９】
界面活性剤は単独で使用してもよいし、２種以上を併用してもよい。  
界面活性剤の添加量は、感活性光線性又は感放射線性樹脂組成物の全固形分量（溶剤を除く全量）に対して、好ましくは０〜２質量％、更に好ましくは０．０００１〜２質量％、特に好ましくは０．０００５〜０．５質量％である。
【０３００】
〔５〕疎水性樹脂
本発明の組成物は、疎水性樹脂を含有してもよい。  
疎水性樹脂は感活性光線性又は感放射線性膜の表面に偏在するように設計されることが好ましいが、界面活性剤とは異なり、必ずしも分子内に親水基を有する必要はなく、極性／非極性物質を均一に混合することに寄与しなくてもよい。
【０３０１】
疎水性樹脂を添加することの効果として、水に対する感活性光線性又は感放射線性膜表面の静的／動的な接触角の制御、アウトガスの抑制などを挙げることができる。
【０３０２】
疎水性樹脂は、膜表層への偏在化の観点から、“フッ素原子”、“珪素原子”、及び、 “樹脂の側鎖部分に含有されたＣＨ３部分構造”のいずれか１種以上を有することが好ましく、２種以上を有することがさらに好ましい。
【０３０３】
疎水性樹脂が、フッ素原子及び／又は珪素原子を含む場合、疎水性樹脂に於ける上記フッ素原子及び／又は珪素原子は、樹脂の主鎖中に含まれていてもよく、側鎖中に含まれていてもよい。
【０３０４】
疎水性樹脂がフッ素原子を含んでいる場合、フッ素原子を有する部分構造として、フッ素原子を有するアルキル基、フッ素原子を有するシクロアルキル基、又は、フッ素原子を有するアリール基を有する樹脂であることが好ましい。
【０３０５】
フッ素原子を有するアルキル基（好ましくは炭素数１〜１０、より好ましくは炭素数１〜４）は、少なくとも１つの水素原子がフッ素原子で置換された直鎖又は分岐アルキル基であり、更にフッ素原子以外の置換基を有していてもよい。
【０３０６】
フッ素原子を有するシクロアルキル基は、少なくとも１つの水素原子がフッ素原子で置換された単環又は多環のシクロアルキル基であり、更にフッ素原子以外の置換基を有していてもよい。
【０３０７】
フッ素原子を有するアリール基としては、フェニル基、ナフチル基などのアリール基の少なくとも１つの水素原子がフッ素原子で置換されたものが挙げられ、更にフッ素原子以外の置換基を有していてもよい。
【０３０８】
フッ素原子又は珪素原子を有する繰り返し単位の例としては、ＵＳ２０１２／０２５１９４８Ａ１の段落０５１９に例示されたものを挙げることが出来る。
【０３０９】
また、上記したように、疎水性樹脂は、側鎖部分にＣＨ３部分構造を含むことも好ましい。
【０３１０】
ここで、疎水性樹脂中の側鎖部分が有するＣＨ３部分構造（以下、単に「側鎖ＣＨ３部分構造」ともいう）には、エチル基、プロピル基等が有するＣＨ３部分構造を包含するものである。
【０３１１】
一方、疎水性樹脂の主鎖に直接結合しているメチル基（例えば、メタクリル酸構造を有する繰り返し単位のα−メチル基）は、主鎖の影響により疎水性樹脂の表面偏在化への寄与が小さいため、本発明におけるＣＨ３部分構造に包含されないものとする。
【０３１２】
より具体的には、疎水性樹脂が、例えば、下記一般式（Ｍ）で表される繰り返し単位などの、炭素−炭素二重結合を有する重合性部位を有するモノマーに由来する繰り返し単位を含む場合であって、Ｒ１１〜Ｒ１４がＣＨ３「そのもの」である場合、そのＣＨ３は、本発明における側鎖部分が有するＣＨ３部分構造には包含されない。
【０３１３】
一方、Ｃ−Ｃ主鎖から何らかの原子を介して存在するＣＨ３部分構造は、本発明におけるＣＨ３部分構造に該当するものとする。例えば、Ｒ１１がエチル基（ＣＨ２ＣＨ３）である場合、本発明におけるＣＨ３部分構造を「１つ」有するものとする。
【化３９】
2015178375.tif 000041
【０３１４】
上記一般式（Ｍ）中、
Ｒ１１〜Ｒ１４は、各々独立に、側鎖部分を表す。
【０３１５】
側鎖部分のＲ１１〜Ｒ１４としては、水素原子、１価の有機基などが挙げられる。
【０３１６】
Ｒ１１〜Ｒ１４についての１価の有機基としては、アルキル基、シクロアルキル基、アリール基、アルキルオキシカルボニル基、シクロアルキルオキシカルボニル基、アリールオキシカルボニル基、アルキルアミノカルボニル基、シクロアルキルアミノカルボニル基、アリールアミノカルボニル基などが挙げられ、これらの基は、更に置換基を有していてもよい。
【０３１７】
疎水性樹脂は、側鎖部分にＣＨ３部分構造を有する繰り返し単位を有する樹脂であることが好ましく、このような繰り返し単位として、下記一般式（ＶＩＩ）で表される繰り返し単位、及び、下記一般式（ＶＩＩＩ）で表される繰り返し単位のうち少なくとも一種の繰り返し単位（ｘ）を有していることがより好ましい。
【０３１８】
以下、一般式（ＶＩＩ）で表される繰り返し単位について詳細に説明する。
【化４０】
2015178375.tif 000042
【０３１９】
上記一般式（ＶＩＩ）中、Ｘｂ１は水素原子、アルキル基、シアノ基又はハロゲン原子を表し、Ｒ２は１つ以上のＣＨ３部分構造を有する、酸に対して安定な有機基を表す。ここで、酸に対して安定な有機基は、より具体的には、樹脂（Ａ）において説明した“酸分解性基”を有さない有機基であることが好ましい。
【０３２０】
Ｘｂ１のアルキル基は、炭素数１〜４のものが好ましく、メチル基、エチル基、プロピル基、ヒドロキシメチル基又はトリフルオロメチル基等が挙げられるが、メチル基であることが好ましい。
【０３２１】
Ｘｂ１は、水素原子又はメチル基であることが好ましい。
【０３２２】
Ｒ２としては、１つ以上のＣＨ３部分構造を有する、アルキル基、シクロアルキル基、アルケニル基、シクロアルケニル基、アリール基、及び、アラルキル基が挙げられる。上記のシクロアルキル基、アルケニル基、シクロアルケニル基、アリール基、及び、アラルキル基は、更に、置換基としてアルキル基を有していてもよい。
【０３２３】
Ｒ２は、１つ以上のＣＨ３部分構造を有する、アルキル基又はアルキル置換シクロアルキル基が好ましい。
【０３２４】
Ｒ２としての１つ以上のＣＨ３部分構造を有する酸に安定な有機基は、ＣＨ３部分構造を２個以上１０個以下有することが好ましく、２個以上８個以下有することがより好ましい。
【０３２５】
一般式（ＶＩＩ）で表される繰り返し単位の好ましい具体例を以下に挙げる。なお、本発明はこれに限定されるものではない。
【化４１】
2015178375.tif 000043
【０３２６】
一般式（ＶＩＩ）で表される繰り返し単位は、酸に安定な（非酸分解性の）繰り返し単位であることが好ましく、具体的には、酸の作用により分解して、極性基を生じる基を有さない繰り返し単位であることが好ましい。  
以下、一般式（ＶＩＩＩ）で表される繰り返し単位について詳細に説明する。
【化４２】
2015178375.tif 000044
【０３２７】
上記一般式（ＶＩＩＩ）中、Ｘｂ２は水素原子、アルキル基、シアノ基又はハロゲン原子を表し、Ｒ３は１つ以上のＣＨ３部分構造を有する、酸に対して安定な有機基を表し、ｎは１から５の整数を表す。
【０３２８】
Ｘｂ２のアルキル基は、炭素数１〜４のものが好ましく、メチル基、エチル基、プロピル基、ヒドロキシメチル基又はトリフルオロメチル基等が挙げられるが、水素原子である事が好ましい。
【０３２９】
Ｘｂ２は、水素原子であることが好ましい。
【０３３０】
Ｒ３は、酸に対して安定な有機基であるため、より具体的には、上記樹脂（Ａ）において説明した“酸分解性基”を有さない有機基であることが好ましい。
【０３３１】
Ｒ３としては、１つ以上のＣＨ３部分構造を有する、アルキル基が挙げられる。
【０３３２】
Ｒ３としての１つ以上のＣＨ３部分構造を有する酸に安定な有機基は、ＣＨ３部分構造を１個以上１０個以下有することが好ましく、１個以上８個以下有することがより好ましく、１個以上４個以下有することが更に好ましい。
【０３３３】
ｎは１から５の整数を表し、１〜３の整数を表すことがより好ましく、１又は２を表すことが更に好ましい。
【０３３４】
一般式（ＶＩＩＩ）で表される繰り返し単位の好ましい具体例を以下に挙げる。なお、本発明はこれに限定されるものではない。
【化４３】
2015178375.tif 000045
【０３３５】
一般式（ＶＩＩＩ）で表される繰り返し単位は、酸に安定な（非酸分解性の）繰り返し単位であることが好ましく、具体的には、酸の作用により分解して、極性基を生じる基を有さない繰り返し単位であることが好ましい。
【０３３６】
疎水性樹脂が、側鎖部分にＣＨ３部分構造を含む場合であり、更に、特にフッ素原子及び珪素原子を有さない場合、一般式（ＶＩＩ）で表される繰り返し単位、及び、一般式（ＶＩＩＩ）で表される繰り返し単位のうち少なくとも一種の繰り返し単位（ｘ）の含有量は、疎水性樹脂の全繰り返し単位に対して、９０モル％以上であることが好ましく、９５モル％以上であることがより好ましい。含有量は、疎水性樹脂の全繰り返し単位に対して、通常、１００モル％以下である。
【０３３７】
疎水性樹脂が、一般式（ＶＩＩ）で表される繰り返し単位、及び、一般式（ＶＩＩＩ）で表される繰り返し単位のうち少なくとも一種の繰り返し単位（ｘ）を、疎水性樹脂の全繰り返し単位に対し、９０モル％以上で含有することにより、疎水性樹脂の表面自由エネルギーが増加する。その結果として、疎水性樹脂が感活性光線性又は感放射線性膜の表面に偏在しやすくなる。
【０３３８】
また、疎水性樹脂は、（ｉ）フッ素原子及び／又は珪素原子を含む場合においても、（ｉｉ）側鎖部分にＣＨ３部分構造を含む場合においても、下記（ｘ）〜（ｚ）の群から選ばれる基を少なくとも１つを有していてもよい。
【０３３９】
（ｘ）酸基、
（ｙ）ラクトン構造を有する基、酸無水物基、又は酸イミド基、
（ｚ）酸の作用により分解する基
酸基（ｘ）としては、フェノール性水酸基、カルボン酸基、フッ素化アルコール基、スルホン酸基、スルホンアミド基、スルホニルイミド基、（アルキルスルホニル）（アルキルカルボニル）メチレン基、（アルキルスルホニル）（アルキルカルボニル）イミド基、ビス（アルキルカルボニル）メチレン基、ビス（アルキルカルボニル）イミド基、ビス（アルキルスルホニル）メチレン基、ビス（アルキルスルホニル）イミド基、トリス（アルキルカルボニル）メチレン基、トリス（アルキルスルホニル）メチレン基等が挙げられる。
【０３４０】
好ましい酸基としては、フッ素化アルコール基（好ましくはヘキサフルオロイソプロパノール）、スルホンイミド基、ビス（アルキルカルボニル）メチレン基が挙げられる。
【０３４１】
酸基（ｘ）を有する繰り返し単位としては、アクリル酸、メタクリル酸による繰り返し単位のような樹脂の主鎖に、直接、酸基が結合している繰り返し単位、或いは、連結基を介して樹脂の主鎖に酸基が結合している繰り返し単位などが挙げられ、更には酸基を有する重合開始剤や連鎖移動剤を重合時に用いてポリマー鎖の末端に導入することもでき、いずれの場合も好ましい。酸基（ｘ）を有する繰り返し単位が、フッ素原子及び珪素原子の少なくともいずれかを有していてもよい。
【０３４２】
酸基（ｘ）を有する繰り返し単位の含有量は、疎水性樹脂中の全繰り返し単位に対し、１〜５０モル％が好ましく、より好ましくは３〜３５モル％、更に好ましくは５〜２０モル％である。
【０３４３】
酸基（ｘ）を有する繰り返し単位の具体例を以下に示すが、本発明は、これに限定されるものではない。式中、Ｒｘは水素原子、ＣＨ３、ＣＦ３、又は、ＣＨ２ＯＨを表す。
【化４４】
2015178375.tif 000046
【０３４４】
【化４５】
2015178375.tif 000047
【０３４５】
ラクトン構造を有する基、酸無水物基、又は酸イミド基（ｙ）としては、ラクトン構造を有する基が特に好ましい。
【０３４６】
これらの基を含んだ繰り返し単位は、例えば、アクリル酸エステル及びメタクリル酸エステルによる繰り返し単位等の、樹脂の主鎖に直接この基が結合している繰り返し単位である。或いは、この繰り返し単位は、この基が連結基を介して樹脂の主鎖に結合している繰り返し単位であってもよい。或いは、この繰り返し単位は、この基を有する重合開始剤又は連鎖移動剤を重合時に用いて、樹脂の末端に導入されていてもよい。
【０３４７】
ラクトン構造を有する基を有する繰り返し単位としては、例えば、先に樹脂（Ａ）の項で説明したラクトン構造を有する繰り返し単位と同様のものが挙げられる。
【０３４８】
ラクトン構造を有する基、酸無水物基、又は酸イミド基を有する繰り返し単位の含有量は、疎水性樹脂中の全繰り返し単位を基準として、１〜１００モル％であることが好ましく、３〜９８モル％であることがより好ましく、５〜９５モル％であることが更に好ましい。
【０３４９】
疎水性樹脂に於ける、酸の作用により分解する基（ｚ）を有する繰り返し単位は、樹脂（Ａ）で挙げた酸分解性基を有する繰り返し単位と同様のものが挙げられる。酸の作用により分解する基（ｚ）を有する繰り返し単位が、フッ素原子及び珪素原子の少なくともいずれかを有していてもよい。疎水性樹脂に於ける、酸の作用により分解する基（ｚ）を有する繰り返し単位の含有量は、疎水性樹脂中の全繰り返し単位に対し、１〜８０モル％が好ましく、より好ましくは１０〜８０モル％、更に好ましくは２０〜６０モル％である。
【０３５０】
疎水性樹脂がフッ素原子を有する場合、フッ素原子の含有量は、疎水性樹脂の質量平均分子量に対し、５〜８０質量％であることが好ましく、１０〜８０質量％であることがより好ましい。また、フッ素原子を含む繰り返し単位は、疎水性樹脂に含まれる全繰り返し単位中１０〜１００モル％であることが好ましく、３０〜１００モル％であることがより好ましい。
【０３５１】
疎水性樹脂が珪素原子を有する場合、珪素原子の含有量は、疎水性樹脂の質量平均分子量に対し、２〜５０質量％であることが好ましく、２〜３０質量％であることがより好ましい。また、珪素原子を含む繰り返し単位は、疎水性樹脂に含まれる全繰り返し単位中、１０〜１００モル％であることが好ましく、２０〜１００モル％であることがより好ましい。
【０３５２】
一方、特に疎水性樹脂が側鎖部分にＣＨ３部分構造を含む場合においては、疎水性樹脂が、フッ素原子及び珪素原子を実質的に含有しない形態も好ましく、この場合、具体的には、フッ素原子又は珪素原子を有する繰り返し単位の含有量が、疎水性樹脂中の全繰り返し単位に対して５モル％以下であることが好ましく、３モル％以下であることがより好ましく、１モル％以下であることが更に好ましく、理想的には０モル％、すなわち、フッ素原子及び珪素原子を含有しない。また、疎水性樹脂は、炭素原子、酸素原子、水素原子、窒素原子及び硫黄原子から選ばれる原子のみによって構成された繰り返し単位のみで実質的に構成されることが好ましい。より具体的には、炭素原子、酸素原子、水素原子、窒素原子及び硫黄原子から選ばれる原子のみによって構成された繰り返し単位が、疎水性樹脂の全繰り返し単位中９５モル％以上であることが好ましく、９７モル％以上であることがより好ましく、９９モル％以上であることが更に好ましく、理想的には１００モル％である。
【０３５３】
疎水性樹脂の標準ポリスチレン換算の質量平均分子量は、好ましくは１，０００〜１００，０００で、より好ましくは１，０００〜５０，０００、更により好ましくは２，０００〜１５，０００である。
【０３５４】
また、疎水性樹脂は、１種で使用してもよいし、複数併用してもよい。
【０３５５】
疎水性樹脂の組成物中の含有率は、本発明の組成物中の全固形分に対し、０．０１〜１０質量％が好ましく、０．０５〜８質量％がより好ましく、０．１〜７質量％が更に好ましい。
【０３５６】
疎水性樹脂は、金属等の不純物が少ないのは当然のことながら、残留単量体やオリゴマー成分が０．０１〜５質量％であることが好ましく、より好ましくは０．０１〜３質量％、０．０５〜１質量％が更により好ましい。それにより、液中異物や感度等の経時変化のない組成物が得られる。また、解像度、レジスト形状、レジストパターンの側壁、ラフネスなどの点から、分子量分布（Ｍｗ／Ｍｎ、分散度ともいう）は、１〜５の範囲が好ましく、より好ましくは１〜３、更に好ましくは１〜２の範囲である。
【０３５７】
疎水性樹脂は、各種市販品を利用することもできるし、常法に従って（例えばラジカル重合）合成することができる。例えば、一般的合成方法としては、モノマー種及び開始剤を溶剤に溶解させ、加熱することにより重合を行う一括重合法、加熱溶剤にモノマー種と開始剤の溶液を１〜１０時間かけて滴下して加える滴下重合法などが挙げられ、滴下重合法が好ましい。
【０３５８】
反応溶媒、重合開始剤、反応条件（温度、濃度等）、及び、反応後の精製方法は、樹脂（Ａ）で説明した内容と同様であるが、疎水性樹脂の合成においては、反応の濃度が３０〜５０質量％であることが好ましい。
【０３５９】
〔６〕一価のヨウ素原子を有する化合物
本発明の組成物は、一価のヨウ素原子を有する化合物（ＡＤ）を含有してもよい。組成物が化合物（ＡＤ）を含有することにより、感度が向上する。化合物（ＡＤ）としては、例えば、（ＡＤ１）一価のヨウ素原子を有する樹脂（以下「樹脂（ＡＤ１）」ともいう）、及び、（ＡＤ２）一価のヨウ素原子を有する低分子化合物（以下「低分子化合物（ＡＤ２）」ともいう）が好適に挙げられる。上述した樹脂（Ａ）が、樹脂（ＡＤ１）を兼ねてもよい。
【０３６０】
＜（ＡＤ１）一価のヨウ素原子を有する樹脂＞
組成物が含有する一価のヨウ素原子を有する樹脂（ＡＤ１）としては、例えば、後述する一価のヨウ素原子を有する繰り返し単位（ｓ）を有する樹脂が好適に挙げられる。
【０３６１】
樹脂（ＡＤ１）における上記繰り返し単位（ｓ）の含有量（複数種類含有する場合はその合計）は、樹脂（ＡＤ１）中の全繰り返し単位に対して５〜１００モル％が好ましく、１０〜１００モル％がより好ましく、２０〜１００モル％が更に好ましい。
【０３６２】
また、樹脂（ＡＤ１）は、樹脂（Ａ）が有してもよい繰り返し単位として記載したものと同様の繰り返し単位を有してもよく、樹脂（ＡＤ１）におけるこれら繰り返し単位の含有量も、樹脂（Ａ）と同様である。
【０３６３】
組成物において、樹脂（ＡＤ１）は、１種類単独で、又は２種類以上を組み合わせて使用できる。樹脂（ＡＤ１）の含有率は、組成物中の全固形分を基準にして、０．１〜５０質量％が好ましく、０．１〜３０質量％がより好ましく、１〜１０質量％が更に好ましい。
【０３６４】
＜（ＡＤ２）一価のヨウ素原子を有する低分子化合物＞
一価のヨウ素原子を有する低分子化合物（ＡＤ２）としては、例えば、一価のヨウ素原子を有する分子量３０００未満の化合物が挙げられ、分子量２０００未満の化合物が好ましく、分子量１５００未満の化合物がより好ましく、分子量１０００未満の化合物が更に好ましい。一価のヨウ素原子を有する低分子化合物（ＡＤ２）としては、例えば、下記一般式（２′）で表される化合物が挙げられる。
【化４６】
2015178375.tif 000048
【０３６５】
一般式（２′）中、
Ａｒ２は、ｎ価の芳香環基を表す。
【０３６６】
ＲＩは、ヨウ素原子又は少なくとも一つのヨウ素原子を含む有機基を表す。
【０３６７】
ｎは、１以上の整数を表す。
【０３６８】
Ａｒ１が表す芳香環基は、ｎ価の芳香環基である。
【０３６９】
ｎが１である場合における１価の芳香環基としては、例えば、フェニル基、トリル基、ナフチル基、アントラセニル基、ビフェニル基、スチルベニル基などの炭素数６〜１８のアリール基、または、例えば、チオフェン、フラン、ピロール、ベンゾチオフェン、ベンゾフラン、ベンゾピロール、トリアジン、イミダゾール、ベンゾイミダゾール、トリアゾール、チアジアゾール、チアゾール、トリフェニルアミン等のヘテロ環を含む芳香環基を好ましい例として挙げることができる。
【０３７０】
ｎが２以上の整数である場合におけるｎ価の芳香環基の具体例としては、１価の芳香環基の上記した具体例から、（ｎ−１）個の任意の水素原子を除してなる基を好適に挙げることができる。
【０３７１】
ｎ価の芳香環基は、更に置換基を有していてもよい。
【０３７２】
ｎ価の芳香環基が有し得る置換基としては、例えば、アルキル基、シクロアルキル基、アリール基、アミノ基、アミド基、ウレイド基、ウレタン基、ヒドロキシル基、カルボキシル基、ハロゲン原子（ヨウ素原子を除く）、アルコキシ基、チオエーテル基、アシル基、アシルオキシ基、アルコキシカルボニル基、シアノ基、ニトロ基等を挙げることができ、置換基の炭素数は８以下が好ましい。
【０３７３】
ＲＩが表す少なくとも一つのヨウ素原子を含む有機基としては、例えば、２−ヨードエチル基、３−ヨードプロピル基などのヨードアルキル基が挙げられる。
【０３７４】
ＲＩとしては、ヨウ素原子であるのが好ましい。
【０３７５】
ｎは、１以上の整数を表す。ｎが表す整数の上限値は、Ａｒ２が表す芳香環基における置換可能な水素原子の個数に等しい。
【０３７６】
ｎとしては、２以上の整数が好ましく、３以上の整数がより好ましい。
【０３７７】
以下に、低分子化合物（ＡＤ２）の具体例を示すが、本発明はこれに限定されるものではない。
【化４７】
2015178375.tif 000049
【０３７８】
組成物において、低分子化合物（ＡＤ２）は、１種類単独で、又は２種類以上を組み合わせて使用できる。  
組成物における低分子化合物（ＡＤ２）の含有率は、組成物中の全固形分を基準にして、０．１〜５０質量％が好ましく、０．１〜３０質量％がより好ましく、１〜１０質量％が更に好ましい。
【０３７９】
次に、樹脂（ＡＤ１）が含有しうる一価のヨウ素原子を有する繰り返し単位（ｓ）について説明する。
【０３８０】
繰り返し単位（ｓ）は、より詳細には、活性光線又は放射線の照射によって脱離しない一価のヨウ素原子を有する部分構造を有する繰り返し単位である。すなわち、繰り返し単位（ｓ）は、一価のヨウ素原子を有する部分構造（以下「部分構造（ｓ１）」ともいう）を有するが、この部分構造（ｓ１）は、活性光線又は放射線の照射によっても、繰り返し単位（ｓ）から脱離しない部分構造である。活性光線又は放射線の照射によっても一価のヨウ素原子を有する部分構造（ｓ１）が脱離しないため、光吸収の効果が低減せず高感度が得られると考えられる。
【０３８１】
ここで、活性光線又は放射線の照射によって分解する部分構造について説明する。
【０３８２】
一価のヨウ素原子を有する繰り返し単位（ｓ）において、一価のヨウ素原子を有する部分構造（ｓ１）は、活性光線又は放射線の照射によって分解する部分構造に含まれないことが好ましい。
【０３８３】
活性光線又は放射線の照射によって分解する部分構造としては、例えば、下記一般式（Ｉ）〜（ＩＩＩ）で表される部分構造が挙げられる。なお、活性光線又は放射線の照射により、一般式（Ｉ）ではＳ原子−Ｓ原子結合が開裂し、一般式（ＩＩ）ではＯ原子−Ｎ原子結合が開裂し、一般式（ＩＩＩ）ではＯ原子−Ｎ原子結合が開裂する。
【化４８】
2015178375.tif 000050
【０３８４】
一般式（Ｉ）〜（ＩＩＩ）中、
Ａｒ３及びＡｒ４は、各々独立に、置換若しくは未置換のアリール基を表す。
【０３８５】
Ｒ２０６、Ｒ２０７及びＲ２０８は、置換若しくは未置換のアルキル基又は置換若しくは未置換のアリール基を表す。
【０３８６】
Ａは、置換若しくは未置換のアルキレン基、置換若しくは未置換のアルケニレン基又は置換若しくは未置換のアリーレン基を表す。
【０３８７】
なお、一価のヨウ素原子を有する繰り返し単位（ｓ）は、酸分解性基を有する繰り返し単位であってもよい。すなわち、繰り返し単位（ｓ）において、一価のヨウ素原子を有する部分構造（ｓ１）が、酸の作用により分解して極性基を生じる部分構造であることは排除されない。
【０３８８】
この場合、樹脂（ＡＤ１）は、繰り返し単位（ｓ）のみを有していればよく、上述した酸分解性基を有する繰り返し単位（ａ）を有していなくてもよい。換言すれば、この場合の樹脂（ＡＤ１）においては、「活性光線又は放射線の照射によって脱離しない一価のヨウ素原子を有する部分構造を有する繰り返し単位」が「酸の作用により分解して極性基を生じる基を有する繰り返し単位」を兼ねる。
【０３８９】
このような繰り返し単位（ｓ）としては、例えば、下記一般式（１′）で表される繰り返し単位が好ましく挙げられる。
【化４９】
2015178375.tif 000051
【０３９０】
一般式（１′）中、
Ｒ１１、Ｒ１２及びＲ１３は、各々独立に、水素原子、アルキル基、シクロアルキル基、ハロゲン原子、シアノ基又はアルコキシカルボニル基を表す。Ｒ１３はＡｒ１と結合して環を形成していてもよく、その場合のＲ１３はアルキレン基を表す。
【０３９１】
Ｘ１は、単結合、アルキレン基、芳香環基、−Ｏ−、−Ｓ−、−ＣＯ−、−ＣＯＯ−、−ＳＯ２ＮＨ−、−ＳＯ２Ｏ−、−ＮＲ−（Ｒは水素原子又はアルキル基）、２価の窒素含有非芳香族複素環基、又はこれらの組み合わせからなる２価の連結基を表す。
【０３９２】
Ａｒ１は、芳香環基を表す。
【０３９３】
ＲＩは、ヨウ素原子又は少なくとも一つのヨウ素原子を含む有機基を表す。
【０３９４】
ｎは、１以上の整数を表す。
【０３９５】
一般式（１′）において、Ｒ１１〜Ｒ１３が表すアルキル基としては、好ましくは置換基を有していてもよいメチル基、エチル基、プロピル基、イソプロピル基、ｎ−ブチル基、ｓｅｃ−ブチル基、ヘキシル基、２−エチルヘキシル基、オクチル基、ドデシル基など炭素数２０以下のアルキル基が挙げられ、より好ましくは炭素数８以下のアルキル基、特に好ましくは炭素数３以下のアルキル基が挙げられる。
【０３９６】
アルコキシカルボニル基に含まれるアルキル基としては、上記Ｒ１１〜Ｒ１３におけるアルキル基と同様のものが好ましい。
【０３９７】
シクロアルキル基としては、単環型でも、多環型でもよい。好ましくは置換基を有していてもよいシクロプロピル基、シクロペンチル基、シクロヘキシル基などの炭素数３〜１０個で単環型のシクロアルキル基が挙げられる。
【０３９８】
ハロゲン原子としては、例えば、ヨウ素原子を除くハロゲン原子が挙げられる。
【０３９９】
Ｒ１３がＡｒ１と結合して環を形成する場合、アルキレン基としては、例えばメチレン基、エチレン基、プロピレン基、ブチレン基、ヘキシレン基、オクチレン基等の炭素数１〜８のアルキレン基が挙げられ、炭素数１〜４のアルキレン基が好ましく、炭素数１〜２のアルキレン基がより好ましい。
【０４００】
Ｘ１が表すアルキレン基としては、例えばメチレン基、エチレン基、プロピレン基、ブチレン基、ヘキシレン基、オクチレン基等の炭素数１〜８のアルキレン基が挙げられ、炭素数１〜４のアルキレン基が好ましく、炭素数１〜２のアルキレン基がより好ましい。
【０４０１】
Ｘ１が表す芳香環基は２価の芳香環基であり、例えば、１，４−フェニレン基、１，３−フェニレン基、１，２−フェニレン基、１，４−ナフチレン基などが挙げられ、１，４−フェニレン基が好ましい。
【０４０２】
Ｘ１が表す−ＮＲ−におけるＲが示すアルキル基としては、例えば、置換基を有していてもよいメチル基、エチル基、プロピル基、イソプロピル基、ｎ−ブチル基、ｓｅｃ−ブチル基、ヘキシル基、２−エチルヘキシル基、オクチル基、ドデシル基などの炭素数２０以下のアルキル基が挙げられ、炭素数８以下のアルキル基が好ましい。
【０４０３】
Ｘ１が表す２価の窒素含有非芳香族複素環基としては、例えば、ピロール、ピロリジン、ピペリジン等の複素環から２個の任意の水素原子を除してなる基が好適に挙げられる。
【０４０４】
これらのうち、Ｘ１としては、単結合、−ＣＯＯ−、−ＮＲ−、これらの基の組み合わせからなる２価の連結基が好ましく、−ＣＯＯ−がより好ましい。
【０４０５】
Ａｒ１が表す芳香環基は、（ｎ＋１）価の芳香環基である。
【０４０６】
ｎが１である場合における２価の芳香環基としては、例えば、フェニレン基、トリレン基、ナフチレン基、アントラセニレン基などの炭素数６〜１８のアリーレン基、または、例えば、チオフェン、フラン、ピロール、ベンゾチオフェン、ベンゾフラン、ベンゾピロール、トリアジン、イミダゾール、ベンゾイミダゾール、トリアゾール、チアジアゾール、チアゾール等のヘテロ環を含む芳香環基を好ましい例として挙げることができる。
【０４０７】
ｎが２以上の整数である場合における（ｎ＋１）価の芳香環基の具体例としては、２価の芳香環基の上記した具体例から、（ｎ−１）個の任意の水素原子を除してなる基を好適に挙げることができる。
【０４０８】
（ｎ＋１）価の芳香環基は、更に置換基を有していてもよい。
【０４０９】
（ｎ＋１）価の芳香環基が有し得る置換基としては、例えば、アルキル基、シクロアルキル基、アリール基、アミノ基、アミド基、ウレイド基、ウレタン基、ヒドロキシル基、カルボキシル基、ハロゲン原子（ヨウ素原子を除く）、アルコキシ基、チオエーテル基、アシル基、アシルオキシ基、アルコキシカルボニル基、シアノ基、ニトロ基等を挙げることができ、置換基の炭素数は８以下が好ましい。
【０４１０】
Ａｒ１が表す芳香環基としては、フェニレン基、ナフチレン基、これらの基から（ｎ−１）個の任意の水素原子を除してなる基が好ましい。
【０４１１】
ＲＩが表す少なくとも一つのヨウ素原子を含む有機基としては、例えば、２−ヨードエチル基、３−ヨードプロピル基などのヨードアルキル基が挙げられる。
【０４１２】
ＲＩとしては、ヨウ素原子であるのが好ましい。
【０４１３】
ｎは、１以上の整数を表す。ｎが表す整数の上限値は、Ａｒ１が表す芳香環基における置換可能な水素原子の個数に等しい。
【０４１４】
ｎとしては、より高感度となり、また、高解像性になるという理由から、２以上の整数が好ましく、３以上の整数がより好ましい。
【０４１５】
以下に、一価のヨウ素原子を有する繰り返し単位（ｓ）の具体例を示すが、本発明はこれに限定されるものではない。
【化５０】
2015178375.tif 000052
【０４１６】
【化５１】
2015178375.tif 000053
【０４１７】
樹脂（ＡＤ１）において、上記繰り返し単位（ｓ）は、１種類だけが使用されてもよく、２種以上が使用されてもよい。
【０４１８】
樹脂（ＡＤ１）における上記繰り返し単位（ｓ）の含有量（複数種類含有する場合はその合計）は、樹脂（ＡＤ１）中の全繰り返し単位に対して０．１〜８０モル％が好ましく、０．１〜５０モル％がより好ましく、１〜３０モル％が更に好ましい。
【０４１９】
〔７〕レジスト溶剤
組成物を調製する際に使用できる溶剤としては、各成分を溶解するものである限り特に限定されないが、例えば、アルキレングリコールモノアルキルエーテルカルボキシレート（プロピレングリコールモノメチルエーテルアセテート（ＰＧＭＥＡ；１−メトキシ−２−アセトキシプロパン）など）、アルキレングリコールモノアルキルエーテル（プロピレングリコールモノメチルエーテル（ＰＧＭＥ；１−メトキシ−２−プロパノール）など）、乳酸アルキルエステル（乳酸エチル、乳酸メチルなど）、環状ラクトン（γ−ブチロラクトンなど、好ましくは炭素数４〜１０）、鎖状又は環状のケトン（２−ヘプタノン、シクロヘキサノンなど、好ましくは炭素数４〜１０）、アルキレンカーボネート（エチレンカーボネート、プロピレンカーボネートなど）、カルボン酸アルキル（酢酸ブチルなどの酢酸アルキルが好ましい）、アルコキシ酢酸アルキル（エトキシプロピオン酸エチル）などが挙げられる。その他使用可能な溶媒として、例えば、米国特許出願公開第２００８／０２４８４２５Ａ１号明細書の［０２４４］以降に記載されている溶剤などが挙げられる。
【０４２０】
上記のうち、アルキレングリコールモノアルキルエーテルカルボキシレート及びアルキレングリコールモノアルキルエーテルが好ましい。
【０４２１】
これら溶媒は、単独で用いても２種以上を混合して用いてもよい。２種以上を混合する場合、水酸基を有する溶剤と水酸基を有しない溶剤とを混合することが好ましい。水酸基を有する溶剤と水酸基を有しない溶剤との質量比は、１／９９〜９９／１、好ましくは１０／９０〜９０／１０、更に好ましくは２０／８０〜６０／４０である。
【０４２２】
水酸基を有する溶剤としてはアルキレングリコールモノアルキルエーテルが好ましく、水酸基を有しない溶剤としてはアルキレングリコールモノアルキルエーテルカルボキシレートが好ましい。
【０４２３】
本発明の組成物全量中における溶媒の使用量は、所望の膜厚等に応じて適宜調整可能であるが、一般的には組成物の全固形分濃度が０．５〜５質量％、好ましくは０．８〜３質量％、より好ましくは０．８〜２質量％、更に好ましくは０．８〜１．５質量％となるように調整される。
【０４２４】
〔８〕その他添加剤
本発明の組成物は、上記に説明した成分以外にも、カルボン酸オニウム塩、Ｐｒｏｃｅｅｄｉｎｇ  ｏｆ  ＳＰＩＥ，２７２４，３５５（１９９６）等に記載の分子量３０００以下の溶解阻止化合物、染料、可塑剤、光増感剤、光吸収剤、酸化防止剤などを適宜含有することができる。
【実施例】
【０４２５】
以下、実施例により本発明を説明するが、本発明は、これらに限定されるものではない。  ＜合成例１：高分子化合物（Ｐ１）の合成＞
ポリヒドロキシスチレン化合物としてのポリ（ｐ−ヒドロキシスチレン）（ＶＰ−２５００，日本曹達株式会社製）３０ｇをＰＧＭＥＡ（プロピレングリコールモノメチルエーテルアセテート）１２０ｇに溶解した。この溶液に、ビニルエーテル化合物として２−シクロヘキシルエチルビニルエーテル１０．４０ｇ及び１．４５ｇの２質量％カンファースルホン酸（ＰＧＭＥＡ溶液）を加え、室温で２時間撹拌した。１．０５ｇの１０質量％トリエチルアミン（ＰＧＭＥＡ溶液）を加え、しばらく撹拌した後、反応液を酢酸エチル１６５ｍＬの入った分液ロートに移した。この有機層を蒸留水２００ｍＬで３回洗浄後、エバポレーターで酢酸エチルを除去した。得られた反応液を２Ｌのヘキサン中に滴下し、上澄みを除去した。得られた生成物をＰＧＭＥＡ９５ｇに溶解し、減圧条件で低沸点溶媒を除去することで、高分子化合物（Ｐ１）のＰＧＭＥＡ溶液（２８．３質量％）が１３２．３ｇ得られた。【０４２６】
この高分子化合物（Ｐ１）について、１Ｈ−ＮＭＲ及び１３Ｃ−ＮＭＲを用いて、各繰り返し単位のモル比を求めた。また、ＧＰＣ（溶媒：ＴＨＦ）を用いて、ポリスチレン換算の質量平均分子量（Ｍｗ）及び分散度（Ｍｗ／Ｍｎ）を求めた。その結果を、下記表１に示す。同表中、「組成比」の列には、各繰り返し単位のモル比（左から順に対応）を記載している。【０４２７】
＜合成例２：高分子化合物（Ｐ２）の合成＞
２５．５ｇのｐ−ヒドロキシスチレン（５３．１質量％プロピレングリコールモノメチルエーテル溶液）と、１６．０ｇの下記式（Ｘ）で表される化合物と、２．４２ｇの重合開始剤Ｖ−６０１（和光純薬工業（株）製）とを、３１．４ｇのプロピレングリコールモノメチルエーテル（ＰＧＭＥ）に溶解させた。反応容器中に１０．８ｇのＰＧＭＥを入れ、窒素ガス雰囲気下、８５℃の系中に２時間かけて滴下した。反応溶液を４時間に亘って加熱撹拌した後、これを室温まで放冷した。
【化５２】
2015178375.tif 000054
【０４２８】
上記反応溶液を、３３ｇのアセトンを加えることにより希釈した。希釈した溶液を１０００ｇのヘプタン／酢酸エチル（質量比）＝８／２中に滴下し、ポリマーを沈殿させ、ろ過した。その後、固体を減圧乾燥に供して、３６．３２ｇの高分子化合物（Ｐ２）を得た。【０４２９】
表１中、高分子化合物（Ｐ１）或いは（Ｐ２）と同様の方法を用いて、他の高分子化合物（Ｐ３）〜（Ｐ−１０）を合成した。【０４３０】
Ｐｏｌｙｍｅｒ−Ｘ１は、ｐ−アセトキシスチレンとｔ−ブチルメタクリレートを用い、既知のラジカル重合方法により合成した。
【表１−１】
2015178375.tif 000055
【０４３１】
【表１−２】
2015178375.tif 000056
【０４３２】
［組成物１〜１１］
下記表２に示す各成分を、同表に示す溶剤に溶解させた。これを０．１μｍのポアサイズを有するポリエチレンフィルターを用いてろ過した。
【表２】
2015178375.tif 000057
【０４３３】
以下に、表２中に略記した高分子化合物（Ａ）以外の各成分の詳細を示す。  ＜酸発生剤（Ｂ）＞
【化５３】
2015178375.tif 000058
【０４３４】
＜塩基性化合物＞ＴＢＡＨ：テトラブチルアンモニウムヒドロキシドＤＢＮ：１，５−ジアザビシクロ［４．３．０］ノナ−５−エンＴＤＡ：トリ−ｎ−デシルアミン＜界面活性剤＞Ｗ−１：メガファックＦ１７６（ＤＩＣ（株）製）Ｗ−２：ＰＦ６３２０（ＯＭＮＯＶＡ社製）＜溶剤＞ＰＧＭＥＡ：プロピレングリコールモノメチルエーテルアセテートＰＧＭＥ：プロピレングリコールモノメチルエーテルＥＬ：乳酸エチル
＜ＥＢ露光：実施例１〜９、比較例１〜３＞
表２に記載の組成物１〜１１を用い、以下の操作により、レジストパターンを形成した。レジストパターン形成条件の詳細は表３に示す。【０４３５】
〔レジスト塗布及びプレベーク（ＰＢ）〕
調製したポジ型レジスト溶液を、スピンコータを用いて、ヘキサメチルジシラザン処理を施したシリコン基板上に均一に塗布した。次いで、ホットプレートを用いて、１２０℃で９０秒間、加熱乾燥を行った。【０４３６】
〔露光〕
レジスト膜に対して、電子線照射装置（（株）ＪＥＯＬ製  ＪＢＸ６０００；加速電圧５０ｋｅＶ）を用いて、２．５ｎｍ刻みで線幅２０ｎｍのラインパターン（長さ方向０．５ｍｍ、描画本数４０本）を、照射量を変えて露光した。【０４３７】
〔ポストエクスポージャーベーク（ＰＥＢ）〕
露光後ただちに、１１０℃で９０秒間、ホットプレート上にて加熱した。【０４３８】
〔現像〕
１．シャワー現像
シャワー型現像装置（ＡＣＴＥＳ（株）製ＡＤＥ３０００Ｓ）を用いて、５０回転（ｒｐｍ）でウエハーを回転しながら表３に記載のアルカリ現像液（２３℃）を、２００ｍＬ／ｍｉｎの流量で、表３に記載の時間スプレー吐出して現像を行った。【０４３９】
その後、５０回転（ｒｐｍ）でウエハーを回転しながらリンス液（２３℃）として純水を用い、２００ｍＬ／ｍｉｎの流量で、３０秒間スプレー吐出してリンス処理を行った。【０４４０】
最後に、２５００回転（ｒｐｍ）で６０秒間高速回転してウエハーを乾燥させた。【０４４１】
２．パドル現像
シャワー型現像装置（ＡＣＴＥＳ（株）製ＡＤＥ３０００Ｓ）を用いて、５０回転（ｒｐｍ）でウエハーを回転しながら表３に記載のアルカリ現像液（２３℃）を、２００ｍＬ／ｍｉｎの流量で、５秒間スプレー吐出して、ウエハー上に現像液を液盛りした。ついで、ウエハーの回転を止め、表３に記載の時間ウエハーを静置して現像を行った。【０４４２】
その後、５０回転（ｒｐｍ）でウエハーを回転しながらリンス液（２３℃）として純水を用い、２００ｍＬ／ｍｉｎの流量で、３０秒間スプレー吐出してリンス処理を行った。【０４４３】
表３中、その他添加剤の欄に記載される添加量は、アルカリ現像液の全質量に対する質量％で表記した値である。
【表３】
2015178375.tif 000059
【０４４４】
以下の項目について、レジストパターンの評価を行った。結果の詳細は表４に示す。【０４４５】
〔ラインエッジラフネス（ＬＥＲ）〕
線幅２０ｎｍのラインパターンの長さ方向１μｍにおける任意の３０点について、走査型電子顕微鏡（（株）日立製作所製Ｓ−９３８０ＩＩ）を用いてエッジがあるべき基準線からの距離を測定し、標準偏差を求め、３σを算出した。この値が小さい程、ラインエッジラフネスが良好である。【０４４６】
〔ＣＤＵ〕
線幅２０ｎｍのラインアンドスペースパターンを、２ｍｍ間隔で５０箇所の寸法を走査型電子顕微鏡（（株）日立製作所製Ｓ−９３８０ＩＩ）を用いて測定し、５０箇所の標準偏差を求め、３σとして算出した。この値が小さいほど線幅の均一性が良く、良好な性能であることを示す。【０４４７】
〔ＥＬ〕
線幅２０ｎｍのラインアンドスペースを形成する露光量を最適露光量として、２０ｎｍ±１０％の線幅を再現する露光量幅を最適露光量値で割った値を百分率（％）で表した。この値が大きい程、露光量変化に対して線幅変動が少なく（裕度が大きく）、性能が良好である。
【表４】
2015178375.tif 000060
【０４４８】
表４に示す結果から、本発明に係るレジストパターン形成方法は、良好なＣＤＵ、小さいラインエッジラフネス（ＬＥＲ）、及び、広い露光余裕度（ＥＬ）を同時に満足できることが分かる。  ＜ＥＵＶ露光：実施例１０〜１８、比較例４〜６＞
ＥＵＶ光（波長１３ｎｍ）を用いて、線幅２４ｎｍの１：１ラインアンドスペースのマスクパターンを用いて露光を行った以外は、上記ＥＢ露光と同様の操作によりレジストパターンを形成、評価した。パターン形成条件を表５に示し、パターン評価結果を表６に示す。
【表５】
2015178375.tif 000061
【０４４９】
【表６】
2015178375.tif 000062
【０４５０】
表６示す結果から、本発明に係るレジストパターン形成方法は、ＥＵＶ光（波長１３ｎｍ）を用いた場合においても、良好なＣＤＵ、小さいラインエッジラフネス（ＬＥＲ）、及び、広い露光余裕度（ＥＬ）を同時に満足できることが分かる。
【手続補正書】
【提出日】平成28年11月9日(2016.11.9)
【手続補正１】
【補正対象書類名】特許請求の範囲
【補正対象項目名】全文
【補正方法】変更
【補正の内容】
【特許請求の範囲】
【請求項１】
−感活性光線性又は感放射線性樹脂組成物を基板上に塗布して感活性光線性又は感放射線性膜を形成する工程、
−前記感活性光線性又は感放射線性膜を露光する工程、及び
−アルカリ現像液を用いて露光後の前記感活性光線性又は感放射線性膜を現像する工程を含むパターン形成方法において、
前記感活性光線性又は感放射線性樹脂組成物が、（Ａ）下記一般式（Ｉ）で表される繰り返し単位を含む高分子化合物を含有し、
前記アルカリ現像液中のアルカリ成分の濃度が１．２５質量％〜２．２質量％である、パターン形成方法。
【化１】
2015178375.tif 000067
一般式（Ｉ）中、Ｒ０１、Ｒ０２及びＲ０３は、各々独立に、水素原子、アルキル基、シクロアルキル基、ハロゲン原子、シアノ基又はアルコキシカルボニル基を表す。Ｒ０３はＡｒ１と結合して環を形成していてもよく、その場合のＲ０３はアルキレン基を表わす。
Ａｒ１は、（ｎ＋１）価の芳香環基を表し、Ｒ０３と結合して環を形成する場合には（ｎ＋２）価の芳香環基を表す。
ｎ個のＹは、各々独立に、水素原子又は酸の作用により脱離する基を表す。但し、Ｙの少なくとも１つは、酸の作用により脱離する基を表す。
ｎは、１〜５の整数を表す。
【請求項２】
前記アルカリ現像液が、テトラメチルアンモニウムハイドロキシドを含む水溶液である、請求項１に記載のパターン形成方法。
【請求項３】
前記アルカリ現像液がアルコール類を含有する、請求項２に記載のパターン形成方法。
【請求項４】
前記アルカリ現像液が界面活性剤を含有する、請求項２に記載のパターン形成方法。
【請求項５】
前記露光工程における露光が、電子線又はＥＵＶ光により行われる、請求項２に記載のパターン形成方法。
【請求項６】
一般式（Ｉ）において、少なくとも１つのＹが下記一般式（ＩＩ）で表される基である、請求項２に記載のパターン形成方法。
【化２】
2015178375.tif 000068
式中、Ｌ１及びＬ２は、各々独立に、水素原子、アルキル基、シクロアルキル基、アリール基又はアラルキル基を表す。  
Ｍは、単結合又は２価の連結基を表す。  
Ｑは、アルキル基、シクロアルキル基、アリール基、アミノ基、アンモニウム基、メルカプト基、シアノ基又はアルデヒド基を表す。前記シクロアルキル基及び前記アリール基は、ヘテロ原子を含んでいてもよい。  
Ｑ、Ｍ、Ｌ１の少なくとも２つが互いに結合して環を形成していてもよい。
【請求項７】
一般式（ＩＩ）中のＬ１及びＬ２の少なくとも一方は、式中の炭素原子に隣接する原子が３級又は４級炭素原子である、請求項６に記載のパターン形成方法。
【請求項８】
一般式（Ｉ）において、少なくとも１つのＹが下記一般式（ＩＩＩ）で表される基である、請求項２に記載のパターン形成方法。
【化３】
2015178375.tif 000069
式中、Ｌ３、Ｌ４及びＬ５は、各々独立に、水素原子、アルキル基、シクロアルキル基、アリール基又はアラルキル基を表す。但し、Ｌ３、Ｌ４及びＬ５のすべてが水素原子であることはない。前記シクロアルキル基及び前記アリール基は、ヘテロ原子を含んでいてもよい。Ｌ３、Ｌ４及びＬ５の少なくとも２つが互いに結合して環を形成していてもよい。
【請求項９】
前記感活性光線性又は感放射線性樹脂組成物が、更に、（Ｂ）活性光線又は放射線の照射により酸を発生する化合物を含有する、請求項２に記載のパターン形成方法。
【請求項１０】
請求項９に記載のパターン形成方法により形成されたパターン。
【請求項１１】
請求項９に記載のパターン形成方法を含む、フォトマスクの製造方法。
【請求項１２】
請求項１１に記載のフォトマスクの製造方法により製造されたフォトマスク。
【請求項１３】
請求項９に記載のパターン形成方法を含む、ナノインプリント用モールドの製造方法。
【国際調査報告】
2015178375.tif 000070
2015178375.tif 000071
2015178375.tif 000072
2015178375.tif 000073